(57)【要約】      （修正有）【課題】高い重合反応性、高い転化率および液晶組成物への高い溶解度を有する重合性化合物、この化合物を含む重合性組成物、この組成物から調製した液晶複合体、この複合体を有する液晶表示素子の提供。【解決手段】ナフタレン、アントラセン、またはフェナントレンから選ばれる骨格と式（Ｐ−１）で表される基を４つ含む重合性化合物。この化合物を含む重合性組成物、この組成物から調製した液晶複合体、この複合体を有する液晶表示素子。2018138650.tif 000095式（Ｐ−１）において、Ｍは、水素、フッ素、−ＣＨ３、または−ＣＦ３である。【選択図】なし【特許請求の範囲】
【請求項１】
式（１）で表わされる化合物。
2018138650.tif 000083
式（１）において、ａ１個のＰ１およびａ２個のＰ２がすべて同一に、式（Ｐ−１）で表される基であり、式（Ｐ−１）において、Ｍは、水素、フッ素、−ＣＨ３、または−ＣＦ３であり；
2018138650.tif 000084
Ｓ１およびＳ２が独立して、単結合または炭素数１から６のアルキレンであり、このアルキレンにおいて、少なくとも１つの−ＣＨ２−は、−Ｏ−、−ＣＯＯ−または−ＯＣＯ−、で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素は、フッ素または塩素で置き換えられてもよく；
環Ａ１が、ナフタレン、アントラセン、またはフェナントレンであり、環Ａ２が、ベンゼン、ナフタレン、アントラセン、またはフェナントレンであり、これらの環において、少なくとも１つの水素は、フッ素、塩素、炭素数１から５のアルキル、炭素数１から５のフッ素化されたアルキル、または少なくとも１つの水素が塩素で置き換えられた炭素数１から５のアルキルで置き換えられてもよく；
Ｚ１が、単結合、−ＣＯ−、−ＣＯＯ−、−ＯＣＯ−、−ＣＨ＝ＣＨ−、−Ｃ≡Ｃ−、−ＣＨ＝ＣＨ−ＣＯＯ−、−ＯＣＯ−ＣＨ＝ＣＨ−、−ＣＯ−ＣＨ＝ＣＨ−、−ＣＨ＝ＣＨ−ＣＯ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−であり；
ａ１は、２、３、または４であり、
ａ２は、０、１、または２であり、
ｂ１は、０、１、または２であり、
ａ１が４であるときａ２とｂ１は独立して０であり、ａ１が３であるときａ２とｂ１は独立して１であり、ａ１が２であるときａ２は２でありｂ１は１または２である。
【請求項２】
式（１）において、ａ１個のＰ１およびａ２個のＰ２がすべて同一に、−ＯＣＯ−ＨＣ＝ＣＨ２または−ＯＣＯ−（ＣＨ３）Ｃ＝ＣＨ２であり；
Ｓ１およびＳ２が独立して、単結合、−ＣＯＯ−、−ＯＣＯ−、−ＣＨ２−、−ＣＨ２Ｏ−、−ＯＣＨ２−、−（ＣＨ２）２−、−（ＣＨ２）２−Ｏ−、−Ｏ−（ＣＨ２）２−、−ＣＨ＝ＣＨ−、−ＣＨ＝ＣＨ−Ｏ−、−Ｏ−ＣＨ＝ＣＨ−、−Ｃ≡Ｃ−、−Ｃ≡Ｃ−Ｏ−、−Ｏ−Ｃ≡Ｃ−、−（ＣＨ２）３−、−（ＣＨ２）３−Ｏ−、−Ｏ−（ＣＨ２）３−、−（ＣＨ２）４−、−（ＣＨ２）４−Ｏ−、または−Ｏ−（ＣＨ２）４−であり；
環Ａ１が、ナフタレン、アントラセン、またはフェナントレンであり、環Ａ２がベンゼンであり、これらの環において、少なくとも１つの水素は、フッ素、塩素、−ＣＨ３、−ＣＨＦ２、または−ＣＦ３で置き換えられてもよく；
Ｚ１が、単結合、−ＣＨ＝ＣＨ−、−ＣＨ＝ＣＨ−ＣＯＯ−、−ＯＣＯ−ＣＨ＝ＣＨ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−であり；
ａ１は、２または４であり、
ａ２は、０または２であり、
ｂ１は、０、１または２であり、
ａ１が４であるときａ２とｂ１は独立して０であり、ａ１が２であるときａ２は２でありｂ１は１または２である、請求項１に記載の化合物。
【請求項３】
式（１−１）から（１−１３）のいずれか１つで表される、請求項１に記載の化合物。
2018138650.tif 000085
2018138650.tif 000086
式（１−１）から（１−１３）において、
Ｐ３、Ｐ４、Ｐ５、およびＰ６はすべて同一に、式（Ｐ−１）で表される基であり、式（Ｐ−１）において、Ｍは、水素、フッ素、−ＣＨ３、または−ＣＦ３であり；
2018138650.tif 000087
Ｓ３、Ｓ４、Ｓ５、およびＳ６は独立して、単結合または炭素数１から６のアルキレンであり、このアルキレンにおいて、少なくとも１つの−ＣＨ２−は、−Ｏ−、−ＣＯＯ−または−ＯＣＯ−、で置き換えられてもよく、少なくとも１つの−ＣＨ２−ＣＨ２−は、−ＣＨ＝ＣＨ−または−Ｃ≡Ｃ−で置き換えられてもよく、少なくとも１つの水素は、フッ素または塩素で置き換えられてもよく；
Ｚ５およびＺ６は独立して、単結合、−ＣＯ−、−ＣＯＯ−、−ＯＣＯ−、−ＣＨ＝ＣＨ−、−Ｃ≡Ｃ−、−ＣＨ＝ＣＨ−ＣＯＯ−、−ＯＣＯ−ＣＨ＝ＣＨ−、−ＯＣＯ−Ｃ（ＣＨ３）＝ＣＨ−、−ＣＯ−ＣＨ＝ＣＨ−、−ＣＨ＝ＣＨ−ＣＯ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−である。
【請求項４】
式（１−１）から（１−１３）において、Ｐ３、Ｐ４、Ｐ５、およびＰ６のすべてが、−ＯＣＯ−ＨＣ＝ＣＨ２または−ＯＣＯ−（ＣＨ３）Ｃ＝ＣＨ２であり；Ｓ３、Ｓ４、Ｓ５、およびＳ６が、単結合であり；Ｚ５およびＺ６が単結合である、請求項３に記載の化合物。
【請求項５】
式（１−１４）から（１−２２）のいずれか１つで表される請求項１に記載の化合物。
2018138650.tif 000088
式（１−１４）から（１−２２）において、
Ｐ７、Ｐ８、Ｐ９、およびＰ１０はすべて同一であり、そして式（Ｐ−１）で表される基であり、式（Ｐ−１）において、Ｍは、水素、フッ素、−ＣＨ３、または−ＣＦ３であり；
2018138650.tif 000089
Ｓ７、Ｓ８、Ｓ９、およびＳ１０が独立して、単結合または炭素数１から６のアルキレンであり、このアルキレンにおいて、少なくとも１つの−ＣＨ２−は、−Ｏ−、−ＣＯＯ−または−ＯＣＯ−、で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素は、フッ素または塩素で置き換えられてもよい。
【請求項６】
式（１−１４）から（１−２２）において、Ｐ７、Ｐ８、Ｐ９、およびＰ１０のすべてが、−ＯＣＯ−ＨＣ＝ＣＨ２または−ＯＣＯ−（ＣＨ３）Ｃ＝ＣＨ２であり；Ｓ７、Ｓ８、Ｓ９、およびＳ１０が単結合である、請求項５に記載の化合物。
【請求項７】
式（１−３−１）、（１−１４−１）、または（１−１９−１）で表される、請求項１に記載の化合物。
2018138650.tif 000090
式（１−３−１）、（１−１４−１）、または（１−１９−１）において、Ｍ１からＭ１２はすべて同一に、水素、フッ素、−ＣＨ３、または−ＣＦ３である。
【請求項８】
請求項１から７のいずれか１項に記載の化合物から得られる重合体。
【請求項９】
請求項８に記載の重合体の群から選択される少なくとも１つを含有する液晶組成物。
【請求項１０】
式（２）から（４）で表される化合物の群から選択される少なくとも１つの化合物をさらに含有する、請求項９に記載の液晶組成物。
2018138650.tif 000091
式（２）から（４）において、
Ｒ１１は炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ２−は−Ｏ−で置き換えられてもよく；
Ｘ１１は、フッ素、塩素、−ＯＣＦ3、−ＯＣＨＦ２、−ＣＦ３、−ＣＨＦ２、−ＣＨ２Ｆ、−ＯＣＦ２ＣＨＦ２、または−ＯＣＦ２ＣＨＦＣＦ３であり；
環Ｂ１、環Ｂ２および環Ｂ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１１、Ｚ１２およびＺ１３は独立して、単結合、−ＣＨ２ＣＨ２−、−ＣＨ＝ＣＨ−、−Ｃ≡Ｃ−、−ＣＯＯ−、−ＣＦ２Ｏ−、−ＯＣＦ２−、−ＣＨ２Ｏ−、または−（ＣＨ２）４−であり；
Ｌ１１およびＬ１２は独立して、水素またはフッ素である。
【請求項１１】
式（５）で表される化合物の群から選択される少なくとも１つの化合物をさらに含有する、請求項９または１０に記載の液晶組成物。
2018138650.tif 000092
式（５）において、
Ｒ１２は炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１２は−Ｃ≡Ｎまたは−Ｃ≡Ｃ−Ｃ≡Ｎであり；
環Ｃ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１４は、単結合、−ＣＨ２ＣＨ２−、−Ｃ≡Ｃ−、−ＣＯＯ−、−ＣＦ２Ｏ−、−ＯＣＦ２−、または−ＣＨ２Ｏ−であり；
Ｌ１３およびＬ１４は独立して水素またはフッ素であり；
ｉは、１、２、３または４である。
【請求項１２】
式（６）から（１２）で表される化合物の群から選択される少なくとも１つの化合物をさらに含有する、請求項９から１１のいずれか１項に記載の液晶組成物。
2018138650.tif 000093
式（６）から（１２）において、
Ｒ１３およびＲ１４は独立して、炭素数１から１０のアルキルまたは炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｒ１５は、水素、フッ素、炭素数１から１０のアルキル、または炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｓ１１は水素またはメチルであり；
Ｘは、−ＣＦ２−、−Ｏ−、または−ＣＨＦ−であり；
環Ｄ１、環Ｄ２、環Ｄ３および環Ｄ４は独立して、１，４−シクロヘキシレン、１，４−シクロヘキセニレン、少なくとも１つの水素がフッ素で置き換えられてもよい１，４−フェニレン、テトラヒドロピラン−２，５−ジイル、またはデカヒドロナフタレン−２，６−ジイルであり；
環Ｄ５および環Ｄ６は独立して、１，４−シクロヘキシレン、１，４−シクロヘキセニレン、１，４−フェニレン，テトラヒドロピラン−２，５−ジイル、またはデカヒドロナフタレン−２，６−ジイルであり；
Ｚ１５、Ｚ１６、Ｚ１７、およびＺ１８は独立して、単結合、−ＣＨ２ＣＨ２−、−ＣＯＯ−、−ＣＨ２Ｏ−、−ＯＣＦ２−、または−ＯＣＦ２ＣＨ２ＣＨ２−であり；
Ｌ１５およびＬ１６は独立して、フッ素または塩素であり；
ｊ、ｋ、ｍ、ｎ、ｐ、ｑ、ｒ、およびｓは独立して、０または１であり、ｋ、ｍ、ｎおよびｐの和は、１または２であり、ｑ、ｒ、およびｓの和は、０、１、２または３であり、ｔは、１、２または３である。
【請求項１３】
式（１３）から（１５）で表される化合物の群から選択される少なくとも１つの化合物をさらに含有する、請求項９から１２のいずれか１項に記載の液晶組成物。
2018138650.tif 000094
式（１３）から（１５）において、
Ｒ１６およびＲ１７は独立して、炭素数１から１０のアルキルまたは炭素数２から１０のアルケニルであり、このアルキルまたはアルケニルにおいて、少なくとも１つの−ＣＨ2−は−Ｏ−で置き換えられてもよく、少なくとも１つの水素はフッ素で置き換えられてもよく；
環Ｅ１、環Ｅ２、環Ｅ３、および環Ｅ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１９、Ｚ２０およびＺ２１は独立して、単結合、−ＣＨ２ＣＨ２−、−ＣＨ＝ＣＨ−、−Ｃ≡Ｃ−、または−ＣＯＯ−である。
【請求項１４】
重合性化合物、光学活性化合物、酸化防止剤、紫外線吸収剤、光安定剤、熱安定剤、消泡剤、重合開始剤、および重合禁止剤の少なくとも１つをさらに含有する、請求項９から１３のいずれか１項に記載の液晶組成物。
【請求項１５】
請求項９から１４のいずれか１項に記載の液晶組成物を含有する液晶表示素子。
【発明の詳細な説明】
【技術分野】
【０００１】
本発明は、重合性化合物、この重合性化合物と液晶組成物とを含む重合性組成物、この重合性組成物から調製した液晶複合体、液晶表示素子などに関する。
【背景技術】
【０００２】
液晶表示素子は、液晶組成物中の液晶分子が有する光学異方性、誘電率異方性などを利用したものである。液晶分子の動作モードに基づいた分類は、ＰＣ（phase change）モード、ＴＮ（twisted nematic）モード、ＳＴＮ（super twisted nematic)モード、ＢＴＮ(bistable twisted nematic）モード、ＥＣＢ（electrically controlled birefringence）モード、ＯＣＢ（optically compensated bend）モード、ＩＰＳ（in-plane switching）モード、ＦＦＳ（fringe field switching）モード、ＶＡ（vertical alignment）モードなどである。
【０００３】
液晶組成物に重合体を組み合わせたモードの液晶表示素子が知られている。これが、例えばＰＳＡ（polymer sustained alignment）モードまたはＰＳ（polymer stabilized）モードである。このモードの液晶表示素子では、重合性化合物を添加した液晶組成物を表示素子に注入する。電極間に電圧を印加した状態で紫外線を照射して、重合性化合物を重合させることによって、液晶組成物の中に重合体を生成させる。この方法によって、応答時間が短縮され、画像の焼き付きが改善された液晶表示素子が得られる。
【０００４】
この方法は様々な動作モードの液晶表示素子に適用することができ、ＰＳ−ＴＮ、ＰＳ−ＩＰＳ、ＰＳ−ＦＦＳ、ＰＳＡ−ＶＡ、ＰＳＡ−ＯＣＢなどのモードが知られている。このようなモードの素子で使用される重合性化合物は、液晶分子を配向させる能力が高いと考えられるが、液晶組成物への溶解性が高いとはいえない。これまでに液晶組成物への溶解性を改善する試みがなされたが、溶解性が向上すると重合反応性が低下する傾向にある。従って、溶解性と重合反応性との間で適切なバランスとを有する重合性化合物の開発が望まれている。
【先行技術文献】
【特許文献】
【０００５】
【特許文献１】中国特許出願公開１０２８８８２３１号明細書
【発明の概要】
【発明が解決しようとする課題】
【０００６】
本発明の第一の課題は、高い重合反応性、高い転化率および液晶組成物への高い溶解度を有する重合性化合物を提供することである。第二の課題は、ネマチック相の高い上限温度、ネマチック相の低い下限温度、小さな粘度、適切な光学異方性、大きな誘電率異方性、適切な弾性定数、大きな比抵抗、適切なプレチルトなどの物性の少なくとも１つを充足する液晶複合体を提供することである。この課題は、少なくとも２つの物性に関して適切なバランスを有する液晶複合体を提供することである。第三の課題は、素子を使用できる広い温度範囲、短い応答時間、高い電圧保持率、低いしきい値電圧、大きなコントラスト比、および長い寿命を有する液晶表示素子を提供することである。
【課題を解決するための手段】
【０００７】
本発明は、式（１）で表される重合性化合物、この化合物と液晶組成物とを含む重合性組成物、この重合性組成物から調製した液晶複合体、液晶表示素子などに関する。
2018138650.tif 000002
式（１）において、
ａ１個のＰ１およびａ２個のＰ２はすべて同一に、式（Ｐ−１）、（Ｐ−２）、および（Ｐ−３）で表わされる基から選択された基であり、式（Ｐ−１）において、Ｍは、水素、フッ素、−ＣＨ３、または−ＣＦ３であり；
2018138650.tif 000003
Ｓ１およびＳ２は独立して、単結合または炭素数１から６のアルキレンであり、このアルキレンにおいて、少なくとも１つの−ＣＨ２−は、−Ｏ−、−ＣＯＯ−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素はハロゲンで置き換えられてもよく；
ａ１およびａ２は独立して、０、１、２、３、または４であり、ａ１およびａ２の和は４であり；
環Ａ１は、ナフタレン、アントラセン、またはフェナントレンであり、環Ａ２は、シクロへキシル、フェニル、ナフチル、アントラセニル、またはフェナントレニルであり、これらの環において、少なくとも１つの水素は、ハロゲン、炭素数１から１０のアルキル、または少なくとも１つの水素がハロゲンで置き換えられら炭素数１から１０のアルキルで置き換えられてもよく；
Ｚ１は、単結合、−ＣＯ−、−ＣＯＯ−、−ＯＣＯ−、−ＣＨ＝ＣＨ−、−Ｃ≡Ｃ−、−ＣＨ＝Ｃ（ＣＨ３）−、−Ｃ（ＣＨ３）＝ＣＨ−、−Ｃ（ＣＨ３）＝Ｃ（ＣＨ３）−、−ＣＨ＝ＣＨ−ＣＯＯ−、−ＯＣＯ−ＣＨ＝ＣＨ−、−Ｃ（ＣＨ３）＝ＣＨ−ＣＯＯ−、−ＯＣＯ−ＣＨ＝ＣＨ（ＣＨ３）−、−ＣＨ＝Ｃ（ＣＨ３）−ＣＯＯ−、−ＯＣＯ−Ｃ（ＣＨ３）＝ＣＨ−、−Ｃ（ＣＨ３）＝Ｃ（ＣＨ３）−ＣＯＯ−、−ＯＣＯ−Ｃ（ＣＨ３）＝Ｃ（ＣＨ３）−、−ＣＨ＝ＣＨ−ＣＯ−、−ＣＯ−ＣＨ＝ＣＨ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−であり；
ｂ１は０、１、２、３、または４である。
【発明の効果】
【０００８】
本発明の第一の長所は、重合性化合物が高い重合反応性、高い転化率および液晶組成物への高い溶解度を有することである。第二の長所は、液晶複合体が、ネマチック相の高い上限温度、ネマチック相の低い下限温度、小さな粘度、適切な光学異方性、大きな誘電率異方性、適切な弾性定数、大きな比抵抗、適切なプレチルトなどの物性の少なくとも１つを充足することである。この長所は、液晶複合体が少なくとも２つの物性に関して適切なバランスを有することである。第三の長所は、液晶表示素子が、素子を使用できる広い温度範囲、短い応答時間、高い電圧保持率、低いしきい値電圧、大きなコントラスト比、および長い寿命を有することである。
【発明を実施するための形態】
【０００９】
この明細書における用語の使い方は次のとおりである。液晶性化合物は、ネマチック相、スメクチック相などの液晶相を有する非重合性の化合物、および液晶相を有しないが上限温度、下限温度、粘度、誘電率異方性のような液晶組成物の物性を調整する目的で混合される非重合性の化合物の総称である。この化合物は、１，４−シクロヘキシレンや１，４−フェニレンのような六員環を有し、その分子構造は棒状（rod like）である。液晶組成物は、液晶性化合物の混合物である。重合性化合物は、重合体を生成させる目的で組成物に添加する化合物である。重合性組成物は、重合性化合物を含む組成物であり、例えば重合性化合物、液晶組成物、添加物などの混合物である。液晶複合体は、この重合性組成物の重合によって生成する複合体である。液晶表示素子は、液晶表示パネルおよび液晶表示モジュールの総称である。ネマチック相の上限温度は、液晶組成物、重合性組成物、または液晶複合体におけるネマチック相−等方相の相転移温度であり、上限温度と略すことがある。ネマチック相の下限温度は、下限温度と略すことがある。重合反応性は、反応物が重合するときの容易さの度合いを指す。転化率は、反応物に対する、化学反応によって消費された反応物の重量比である。
【００１０】
液晶組成物は、液晶性化合物を混合することによって調製される。液晶性化合物の割合（含有量）は、この液晶組成物の重量に基づいた重量百分率（重量％）で表される。この組成物に光学活性化合物、酸化防止剤、紫外線吸収剤、光安定剤、熱安定剤、消泡剤、重合開始剤、重合禁止剤のような添加物が必要に応じて添加される。添加物の割合（添加量）は、液晶性化合物の割合と同様に、液晶組成物の重量に基づいた重量百分率（重量％）で表される。重量百万分率（ｐｐｍ）が用いられることもある。重合開始剤および重合禁止剤の割合は、例外的に重合性化合物の重量に基づいて表される。
【００１１】
式（１）で表わされる化合物を化合物（１）と略すことがある。この略記は、式（２）などで表される化合物にも適用される。化合物（１）は、式（１）で表わされる１つの化合物または２つ以上の化合物を意味する。式（１）〜（１５）において、円または六角形で囲んだＡ１、Ｂ１、Ｃ１などの記号はそれぞれ環Ａ１、環Ｂ１、環Ｃ１などに対応する。式（１）において、環Ａ１の円を横切る斜線は、Ｐ１−Ｓ１基が環上の結合位置を任意に選択できることを意味する。このルールはＰ２−Ｓ２基などにも適用される。このルールは、式（１−１）のナフタレン環などの縮合環を横切る斜線（または横線）にも適用される。式（１）において、ａ１などの添え字は、環Ａ１などに結合する基の数を表わす。環Ａ１などは、これらの結合する数の価数を有する基となる。ａ１が２のとき、環Ａ１上に２つのＳ１が存在する。２つのＳ１が表わす２つの基は、同一であってもよいし、または異なってもよい。このルールは、ａ１が２より大きいときにも適用される。このルールは他の基にも適用される。Ｒ１１の記号を式（２）、式（３）などの複数の式に使用する。これらの化合物において、任意の２つのＲ１１が表わす２つの末端基は、同一であってもよいし、または異なってもよい。式（５）において、ｉが２のとき、２つの記号Ｃ１が１つの式に存在する。この化合物において、２つの記号Ｃ１が表わす２つの環は、同一であってもよいし、異なってもよい。このルールは、Ｚ１４などの記号にも適用される。
【００１２】
「少なくとも１つの‘Ａ’は、‘Ｂ’で置き換えられてもよい」の表現は、‘Ａ’の数が１つのとき、‘Ａ’の位置は任意であり、‘Ａ’の数が２つ以上のときも、それらの位置は制限なく選択できることを意味する。「少なくとも１つのＡが、Ｂ、Ｃ、またはＤで置き換えられてもよい」という表現は、少なくとも１つのＡがＢで置き換えられる場合、少なくとも１つのＡがＣで置き換えられる場合、および少なくとも１つのＡがＤで置き換えられる場合、さらに複数のＡがＢ、Ｃ、Ｄの少なくとも２つで置き換えられる場合を含むことを意味する。例えば、少なくとも１つの−ＣＨ２−（または−ＣＨ２ＣＨ２−）が−Ｏ−（または−ＣＨ＝ＣＨ−）で置き換えられてもよいアルキルには、アルキル、アルケニル、アルコキシ、アルコキシアルキル、アルコキシアルケニル、アルケニルオキシアルキルが含まれる。なお、連続する２つの−ＣＨ２−が−Ｏ−で置き換えられて、−Ｏ−Ｏ−のようになることは好ましくない。アルキルなどにおいて、メチル部分（−ＣＨ２−Ｈ）の−ＣＨ２−が−Ｏ−で置き換えられて−Ｏ−Ｈになることも好ましくない。
【００１３】
２−フルオロ−１，４−フェニレンは、下記の２つの二価基を意味する。化学式において、フッ素は左向き（Ｌ）であってもよいし、右向き（Ｒ）であってもよい。このルールは、テトラヒドロピラン−２，５−ジイルのような、非対称な環の二価基にも適用される。
2018138650.tif 000004
【００１４】
本発明は、下記の項に記載された内容を包含する。
【００１５】
項１．  式（１）で表わされる化合物。
2018138650.tif 000005
式（１）において、
ａ１個のＰ１およびａ２個のＰ２はすべて同一に、式（Ｐ−１）、（Ｐ−２）、および（Ｐ−３）で表わされる基から選択された基であり、式（Ｐ−１）において、Ｍは、水素、フッ素、−ＣＨ３、または−ＣＦ３であり；
2018138650.tif 000006
Ｓ１およびＳ２は独立して、単結合または炭素数１から６のアルキレンであり、このアルキレンにおいて、少なくとも１つの−ＣＨ２−は、−Ｏ−、−ＣＯＯ−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、少なくとも１つの水素は、ハロゲンで置き換えられてもよく；
ａ１およびａ２は独立して、０、１、２、３、または４であり、ａ１およびａ２の和は４であり；
環Ａ１は、ナフタレン、アントラセン、またはフェナントレンであり、環Ａ２は、シクロへキシル、フェニル、ナフチル、アントラセニル、またはフェナントレニルであり、これらの環において、少なくとも１つの水素は、ハロゲン、炭素数１から１０のアルキル、または少なくとも１つの水素がハロゲンで置き換えられた炭素数１から１０のアルキルで置き換えられてもよく；
Ｚ１は、単結合、−ＣＯ−、−ＣＯＯ−、−ＯＣＯ−、−ＣＨ＝ＣＨ−、−Ｃ≡Ｃ−、−ＣＨ＝Ｃ（ＣＨ３）−、−Ｃ（ＣＨ３）＝ＣＨ−、−Ｃ（ＣＨ３）＝Ｃ（ＣＨ３）−、−ＣＨ＝ＣＨ−ＣＯＯ−、−ＯＣＯ−ＣＨ＝ＣＨ−、−Ｃ（ＣＨ３）＝ＣＨ−ＣＯＯ−、−ＯＣＯ−ＣＨ＝ＣＨ（ＣＨ３）−、−ＣＨ＝Ｃ（ＣＨ３）−ＣＯＯ−、−ＯＣＯ−Ｃ（ＣＨ３）＝ＣＨ−、−Ｃ（ＣＨ３）＝Ｃ（ＣＨ３）−ＣＯＯ−、−ＯＣＯ−Ｃ（ＣＨ３）＝Ｃ（ＣＨ３）−、−ＣＨ＝ＣＨ−ＣＯ−、−ＣＯ−ＣＨ＝ＣＨ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−であり；
ｂ１は０、１、２、３、または４である。
【００１６】
項２．  式（１）において、ａ１個のＰ１およびａ２個のＰ２がすべて同一に、式（Ｐ−１）で表される基であり、式（Ｐ−１）において、Ｍは、水素、フッ素、−ＣＨ３、または−ＣＦ３であり；
2018138650.tif 000007
Ｓ１およびＳ２が独立して、単結合または炭素数１から６のアルキレンであり、このアルキレンにおいて、少なくとも１つの−ＣＨ２−は、−Ｏ−、−ＣＯＯ−または−ＯＣＯ−、で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素はフッ素または塩素で置き換えられてもよく；
ａ１およびａ２が独立して、０、１、２、３、または４であり、ａ１およびａ２の和が４であり；
環Ａ１が、ナフタレン、アントラセン、またはフェナントレンであり、環Ａ２が、フェニル、ナフチル、アントラセニル、またはフェナントレニルであり、これらの環において、少なくとも１つの水素は、フッ素、塩素、炭素数１から５のアルキル、少なくとも１つの水素がフッ素で置き換えられた炭素数１から５のアルキル、または少なくとも１つの水素がフッ素で置き換えられた炭素数１から５のアルキルで置き換えられてもよく；
Ｚ１が、単結合、−ＣＯ−、−ＣＯＯ−、−ＯＣＯ−、−ＣＨ＝ＣＨ−、−Ｃ≡Ｃ−、−ＣＨ＝ＣＨ−ＣＯＯ−、−ＯＣＯ−ＣＨ＝ＣＨ−、−ＣＯ−ＣＨ＝ＣＨ−、−ＣＨ＝ＣＨ−ＣＯ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−であり；
ｂ１が、０、１、２または３である、項１に記載の化合物。
【００１７】
項３．  式（１）において、ａ１個のＰ１およびａ２個のＰ２がすべて同一に、−ＯＣＯ−ＨＣ＝ＣＨ２または−ＯＣＯ−（ＣＨ３）Ｃ＝ＣＨ２であり；
Ｓ１およびＳ２が独立して、単結合、−ＣＯＯ−、−ＯＣＯ−、−ＣＨ２−、−ＣＨ２Ｏ−、−ＯＣＨ２−、−（ＣＨ２）２−、−（ＣＨ２）２−Ｏ−、−Ｏ−（ＣＨ２）２−、−ＣＨ＝ＣＨ−、−ＣＨ＝ＣＨ−Ｏ−、−Ｏ−ＣＨ＝ＣＨ−、−Ｃ≡Ｃ−、−Ｃ≡Ｃ−Ｏ−、−Ｏ−Ｃ≡Ｃ−、−（ＣＨ２）３−、−（ＣＨ２）３−Ｏ−、−Ｏ−（ＣＨ２）３−、−（ＣＨ２）４−、−（ＣＨ２）４−Ｏ−、および−Ｏ−（ＣＨ２）４−であり；
ａ１およびａ２が独立して、０、１、２、３、または４であり、ａ１およびａ２の和が４であり；
環Ａ１が、ナフタレン、アントラセン、またはフェナントレンであり、環Ａ２がフェニルであり、これらの環において、少なくとも１つの水素は、フッ素、塩素、−ＣＨ３、−ＣＨＦ２、または−ＣＦ３で置き換えられてもよく；
Ｚ１が、単結合、−ＣＨ＝ＣＨ−、−ＣＨ＝ＣＨ−ＣＯＯ−、−ＯＣＯ−ＣＨ＝ＣＨ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−であり；
ｂ１が、０、１または２である、項１に記載の化合物。
【００１８】
項４．  式（１−１）から（１−１３）のいずれか１つで表される、項１に記載の化合物。
2018138650.tif 000008
2018138650.tif 000009
式（１−１）から（１−１３）において、
Ｐ３、Ｐ４、Ｐ５、およびＰ６はすべて同一に、式（Ｐ−１）で表される基であり、式（Ｐ−１）において、Ｍは、水素、フッ素、−ＣＨ３、または−ＣＦ３であり；
2018138650.tif 000010
Ｓ３、Ｓ４、Ｓ５、およびＳ６は独立して、単結合または炭素数１から６のアルキレンであり、このアルキレンにおいて、少なくとも１つの−ＣＨ２−は、−Ｏ−、−ＣＯＯ−または−ＯＣＯ−、で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素は、フッ素または塩素で置き換えられてもよく；
Ｚ５およびＺ６は独立して、単結合、−ＣＯ−、−ＣＯＯ−、−ＯＣＯ−、−ＣＨ＝ＣＨ−、−Ｃ≡Ｃ−、−ＣＨ＝ＣＨ−ＣＯＯ−、−ＯＣＯ−ＣＨ＝ＣＨ−、−ＯＣＯ−Ｃ（ＣＨ３）＝ＣＨ−、−ＣＯ−ＣＨ＝ＣＨ−、−ＣＨ＝ＣＨ−ＣＯ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−である。
【００１９】
項５．  式（１−１）から（１−１３）において、Ｐ３、Ｐ４、Ｐ５、およびＰ６のすべてが、−ＯＣＯ−ＨＣ＝ＣＨ２または−ＯＣＯ−（ＣＨ３）Ｃ＝ＣＨ２であり；Ｓ３、Ｓ４、Ｓ５、およびＳ６が単結合であり；Ｚ５およびＺ６が単結合である、項４に記載の化合物。
【００２０】
項６．  式（１−１４）から（１−２２）のいずれか１つで表される項１に記載の化合物。
2018138650.tif 000011
式（１−１４）から（１−２２）において、
Ｐ７、Ｐ８、Ｐ９、およびＰ１０はすべて同一に、式（Ｐ−１）で表される基であり、式（Ｐ−１）において、Ｍは、水素、フッ素、−ＣＨ３、または−ＣＦ３であり；
2018138650.tif 000012
Ｓ７、Ｓ８、Ｓ９、およびＳ１０が独立して、単結合または炭素数１から６のアルキレンであり、このアルキレンにおいて、少なくとも１つの−ＣＨ２−は、−Ｏ−、−ＣＯＯ−または−ＯＣＯ−、で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素は、フッ素または塩素で置き換えられてもよい。
【００２１】
項７．  式（１−１４）から（１−２２）において、Ｐ７、Ｐ８、Ｐ９、およびＰ１０のすべてが、−ＯＣＯ−ＨＣ＝ＣＨ２または−ＯＣＯ−（ＣＨ３）Ｃ＝ＣＨ２であり；Ｓ７、Ｓ８、Ｓ９、およびＳ１０が単結合である、項６に記載の化合物。
【００２２】
項８．  式（１−３−１）、（１−１４−１）または（１−１９−１）で表される、項１に記載の化合物。
2018138650.tif 000013
式（１−３−１）、（１−１４−１）または（１−１９−１）において、Ｍ１からＭ１２はすべて同一に、水素、フッ素、−ＣＨ３、または−ＣＦ３である。
【００２３】
項９．  項１から８のいずれか１項に記載の化合物から得られる重合体。
【００２４】
項１０．  項１から８のいずれか１項に記載の化合物および項９に記載の重合体の群から選択される少なくとも１つを含有する液晶組成物。
【００２５】
項１１．  式（２）から（４）で表される化合物の群から選択される少なくとも１つの化合物をさらに含有する、項１０に記載の液晶組成物。
2018138650.tif 000014
式（２）から（４）において、
Ｒ１１は炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ２−は−Ｏ−で置き換えられてもよく；
Ｘ１１は、フッ素、塩素、−ＯＣＦ３、−ＯＣＨＦ２、−ＣＦ３、−ＣＨＦ２、−ＣＨ２Ｆ、−ＯＣＦ２ＣＨＦ２、または−ＯＣＦ２ＣＨＦＣＦ３であり；
環Ｂ１、環Ｂ２および環Ｂ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１１、Ｚ１２およびＺ１３は独立して、単結合、−ＣＨ２ＣＨ２−、−ＣＨ＝ＣＨ−、−Ｃ≡Ｃ−、−ＣＯＯ−、−ＣＦ２Ｏ−、−ＯＣＦ２−、−ＣＨ２Ｏ−、または−（ＣＨ２）４−であり；
Ｌ１１およびＬ１２は独立して、水素またはフッ素である。
【００２６】
項１２．  式（５）で表される化合物の群から選択される少なくとも１つの化合物をさらに含有する、項１０または１１に記載の液晶組成物。
2018138650.tif 000015
式（５）において、
Ｒ１２は炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１２は−Ｃ≡Ｎまたは−Ｃ≡Ｃ−Ｃ≡Ｎであり；
環Ｃ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１４は、単結合、−ＣＨ２ＣＨ２−、−Ｃ≡Ｃ−、−ＣＯＯ−、−ＣＦ２Ｏ−、−ＯＣＦ２−、または−ＣＨ２Ｏ−であり；
Ｌ１３およびＬ１４は独立して水素またはフッ素であり；
ｉは、１、２、３または４である。
【００２７】
項１３．  式（６）から（１２）で表される化合物の群から選択される少なくとも１つの化合物をさらに含有する、項１０から１２のいずれか１項に記載の液晶組成物。
2018138650.tif 000016
式（６）から（１２）において、
Ｒ１３およびＲ１４は独立して、炭素数１から１０のアルキルまたは炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｒ１５は、水素、フッ素、炭素数１から１０のアルキル、または炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｓ１１は水素またはメチルであり；
Ｘは、−ＣＦ２−、−Ｏ−、または−ＣＨＦ−であり；
環Ｄ１、環Ｄ２、環Ｄ３、および環Ｄ４は独立して、１，４−シクロヘキシレン、１，４−シクロヘキセニレン、少なくとも１つの水素がフッ素で置き換えられてもよい１，４−フェニレン、テトラヒドロピラン−２，５−ジイル、またはデカヒドロナフタレン−２，６−ジイルであり；
環Ｄ５および環Ｄ６は独立して、１，４−シクロヘキシレン、１，４−シクロヘキセニレン、１，４−フェニレン，テトラヒドロピラン−２，５−ジイル、またはデカヒドロナフタレン−２，６−ジイルであり；
Ｚ１５、Ｚ１６、Ｚ１７、およびＺ１８は独立して、単結合、−ＣＨ２ＣＨ２−、−ＣＯＯ−、−ＣＨ２Ｏ−、−ＯＣＦ２−、または−ＯＣＦ２ＣＨ２ＣＨ２−であり；
Ｌ１５およびＬ１６は独立して、フッ素または塩素であり；
ｊ、ｋ、ｍ、ｎ、ｐ、ｑ、ｒ、およびｓは独立して、０または１であり、ｋ、ｍ、ｎおよびｐの和は、１または２であり、ｑ、ｒおよびｓの和は、０、１、２または３であり、ｔは、１、２または３である。
【００２８】
項１４．  式（１３）から（１５）で表される化合物の群から選択される少なくとも１つの化合物をさらに含有する、項１０から１３のいずれか１項に記載の液晶組成物。
2018138650.tif 000017
式（１３）から（１５）において、
Ｒ１６およびＲ１７は独立して、炭素数１から１０のアルキルまたは炭素数２から１０のアルケニルであり、このアルキルまたはアルケニルにおいて、少なくとも１つの−ＣＨ2−は−Ｏ−で置き換えられてもよく、少なくとも１つの水素はフッ素で置き換えられてもよく；
環Ｅ１、環Ｅ２、環Ｅ３および環Ｅ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１９、Ｚ２０およびＺ２１は独立して、単結合、−ＣＨ２ＣＨ２−、−ＣＨ＝ＣＨ−、−Ｃ≡Ｃ−、または−ＣＯＯ−である。
【００２９】
項１５．  重合性化合物、光学活性化合物、酸化防止剤、紫外線吸収剤、光安定剤、熱安定剤、消泡剤、重合開始剤、および重合禁止剤の少なくとも１つをさらに含有する、項１０から１４のいずれか１項に記載の液晶組成物。
【００３０】
項１６．  項１０から１５のいずれか１項に記載の液晶組成物を含有する液晶表示素子。
【００３１】
本発明は、次の項も含む。（ａ）  光学活性化合物、酸化防止剤、紫外線吸収剤、光安定剤、熱安定剤、消泡剤、重合開始剤、重合禁止剤などの添加物の少なくとも１つをさらに含有する上記の重合性組成物。（ｂ）  式（１）で表される化合物とは異なる重合性化合物をさらに含有する上記の重合性組成物。（ｃ）  上記の重合性組成物を含有するＡＭ素子。（ｄ）  上記の重合性組成物を含有し、そしてＰＳ−ＴＮ、ＰＳ−ＩＰＳ、ＰＳ−ＦＦＳ、ＰＳＡ−ＶＡ、またはＰＳＡ−ＯＣＢのモードを有する素子。（ｅ）  上記の重合性組成物を含有する透過型の素子。（ｆ）  上記の重合性組成物を、ネマチック相を有する組成物としての使用。（ｇ）  上記の組成物に光学活性な化合物を添加することによって光学活性な組成物としての使用。
【００３２】
本発明は、次の項も含む。（ｈ）  式（１）で表わされる化合物の群から選択される少なくとも１つの化合物を含有し、そして正の誘電率異方性を有する重合性組成物。（ｉ）  式（１）で表わされる化合物の群から選択される少なくとも１つの化合物および式（２）〜（４）で表される化合物の群から選択される少なくとも１つの化合物を含有する重合性組成物。（ｊ）  式（１）で表わされる化合物の群から選択される少なくとも１つの化合物および式（５）で表される化合物の群から選択される少なくとも１つの化合物を含有する重合性組成物。（ｋ）  式（１）で表わされる化合物の群から選択される少なくとも１つの化合物、式（２）〜（４）で表される化合物の群から選択される少なくとも１つの化合物、および式（５）で表される化合物の群から選択される少なくとも１つの化合物を含有する重合性組成物。
【００３３】
本発明は、次の項も含む。（ｌ）  式（１）で表わされる化合物の群から選択される少なくとも１つの化合物を含有し、そして負の誘電率異方性を有する重合性組成物。（ｍ）  式（１）で表わされる化合物の群から選択される少なくとも１つの化合物および式（６）〜（１２）で表される化合物の群から選択される少なくとも１つの化合物を含有する重合性組成物。（ｎ）  式（１）で表わされる化合物の群から選択される少なくとも１つの化合物、式（６）〜（１２）で表される化合物の群から選択される少なくとも１つの化合物、および式（２）〜（４）で表される化合物の群から選択される少なくとも１つの化合物を含有する重合性組成物。（ｏ）  上記の重合性組成物の重合によって生成する液晶複合体。（ｐ）  ＰＳＡモードを有する液晶表示素子において、上記の重合性組成物または上記の液晶複合体の使用。
【００３４】
１．重合性化合物
本発明の重合性化合物（１）についてまず説明し、そのあとに、合成法、重合性組成物、液晶複合体、液晶表示素子の順で説明をする。化合物（１）の第一の特徴は、ナフタレン、アントラセン、フェナントレンのような縮合環と４つの重合性基を有する点である。重合性基は縮合環に直接的に結合してもよいし、またはフェニレン、ナフタレンジイルのような二価基を介して縮合環に間接的に結合してもよい。化合物（１）の第二の特徴は、分子の対称性（または部分的な対称性）を有するという点である。この分子の骨格は縮合環であり、この縮合環は、対称性を有する。この縮合環に４つの重合性基を直接的にまたは間接的にバランスよく配置させることによって分子全体の対称性を達成することができる。化合物（１）の第三の特徴は、４つの重合性基が同一であるという点である。この特徴は、分子の対称性に寄与することができるので優れている。なお、対称性は、鏡像対称性または回転体対称性を意味する。
【００３５】
分子が対称性を有することによって、化合物（１）は次のような長所を有することが期待される。第一は、重合性化合物の合成が容易であるという点である。ナフタレンを例にして説明する。ナフタレンの１、８位（ペリ位）の反応性は、２つの位置が対称的であるので同等である。同様に考えると、ナフタレンの２、３、６、７位（プロス位）の反応性も同等である。従って、ナフタレンの対称的な位置に、複数の官能基を導入するのは、非対称的な位置に導入するよりも容易でると考えられる。化合物（１）は対称的であるから、その合成は、比較的容易であると推察される。
【００３６】
第二は、化合物を液晶組成物に添加したとき、液晶のオーダーパラメータ（液晶の秩序度）の低下が小さいという点である。化合物（１）は、液晶組成物に添加したあと重合させることによって、液晶分子のあいだに重合体のネットワークを生成する。ＰＳＡモードでは、この重合体を液晶分子の制御に利用している。重合性化合物を液晶組成物に添加したとき、液晶のオーダーパラメータが低下する。化合物（１）は、分子の対称性を有するか、または部分的な対称性を有するので、オーダーパラメータの低下が小さいと推察される。
【００３７】
化合物（Ｎｏ．１）は、４つの重合性基が同一である本発明の化合物である。化合物（ＩＩＩ）は、４つの重合性基のうち１つが同一ではない中国特許公開公報１０２８８８２３１号明細書で開示された化合物である。分子模型によってこれらの化合物を比較した。その結果、化合物（Ｎｏ．１）は、化合物（ＩＩＩ）に比較して、より細長い楕円形であることが分かった。したがって、化合物（Ｎｏ．１）は、棒状の液晶分子に添加されたとき、オーダーパラメータを低下させにくいと推察される。
2018138650.tif 000018
2018138650.tif 000019
【００３８】
化合物（１）の好ましい例について説明をする。
2018138650.tif 000020
化合物（１）の重合性基Ｐ１およびＰ２、連結基Ｓ１およびＳ２、環Ａ１およびＡ２、または結合基Ｚ１の好ましい例は、化合物（１）の下位式にも適用される。化合物の物性に大きな差異がないので、化合物（１）は、２Ｈ（重水素）、１３Ｃなどの同位体を天然存在比の量より多く含んでもよい。
【００３９】
式（１）において、Ｐ１およびＰ２は、式（Ｐ−１）、（Ｐ−２）、および（Ｐ−３）で表わされる基から選択された基であり、式（Ｐ−１）において、Ｍは、水素、フッ素、−ＣＨ３、または−ＣＦ３である。
2018138650.tif 000021
そして、ａ１個のＰ１およびａ２個のＰ２はすべて同じである。
【００４０】
Ｐ１およびＰ２の好ましい例は、基（Ｐ−１）および（Ｐ−２）である。さらに好ましい例は基（Ｐ−１）である。基（Ｐ−１）において、好ましいＭは、水素、フッ素または−ＣＨ３である。さらに好ましいＭは水素または−ＣＨ３である。Ｐ１およびＰ２の特に好ましい例は、アクリロイルオキシ（−ＯＣＯ−ＨＣ＝ＣＨ２）およびメタクリロイルオキシ（−ＯＣＯ−（ＣＨ３）Ｃ＝ＣＨ２）である。特に好ましい例は、メタクリロイルオキシである。
【００４１】
式（１）において、Ｓ１およびＳ２は独立して、単結合または炭素数１から６のアルキレンであり、このアルキレンにおいて、少なくとも１つの−ＣＨ２−は、−Ｏ−、−ＣＯＯ−または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素は、ハロゲンで置き換えられてもよい。ハロゲンの好ましい例は、フッ素または塩素である。さらに好ましい例は、フッ素である。
【００４２】
Ｓ１またはＳ２の好ましい例は、単結合、−ＣＯＯ−、−ＯＣＯ−、−ＣＨ２−、−ＣＨ２Ｏ−、−ＯＣＨ２−、−（ＣＨ２）２−、−（ＣＨ２）２−Ｏ−、−Ｏ−（ＣＨ２）２−、−ＣＨ＝ＣＨ−、−ＣＨ＝ＣＨ−Ｏ−、−Ｏ−ＣＨ＝ＣＨ−、−Ｃ≡Ｃ−、−Ｃ≡Ｃ−Ｏ−、−Ｏ−Ｃ≡Ｃ−、−（ＣＨ２）３−、−（ＣＨ２）３−Ｏ−、−Ｏ−（ＣＨ２）３−、−（ＣＨ２）４−、−（ＣＨ２）４−Ｏ−、または−Ｏ−（ＣＨ２）４−である。さらに好ましい例は、単結合、−ＣＨ２−、−（ＣＨ２）２−Ｏ−、−Ｏ−（ＣＨ２）２−、−ＣＨ＝ＣＨ−、−ＣＨ＝ＣＨ−Ｏ−、および−Ｏ−ＣＨ＝ＣＨ−である。最も好ましい例は、単結合である。
【００４３】
式（１）において、ａ１およびａ２は独立して、０、１、２、３、または４であり、ａ１およびａ２の和は４である。
【００４４】
ａ１およびａ２の好ましい組み合わせは、（ａ１＝４、ａ２＝０）、（ａ１＝２、ａ２＝２）または（ａ１＝０、ａ２＝４）である。さらに好ましい組み合わせは、（ａ１＝４、ａ２＝０）または（ａ１＝２、ａ２＝２）である。特に好ましい組み合わせは（ａ１＝４、ａ２＝０）である。
【００４５】
式（１）において、環Ａ１は、ナフタレン、アントラセン、またはフェナントレンであり、正確に表現すると、これらの環から由来する（ａ１＋ｂ１）価の基である。環Ａ２は、シクロへキシル、フェニル、ナフチル、アントラセニル、またはフェナントレニルであり、これらの環において、少なくとも１つの水素は、ハロゲン、炭素数１から１０のアルキル、または少なくとも１つの水素がハロゲンで置き換えられた炭素数１から１０のアルキルで置き換えられてもよい。
【００４６】
ハロゲンの好ましい例は、フッ素または塩素である。さらに好ましい例は、フッ素である。少なくとも１つの水素がハロゲンで置き換えられたアルキルの好ましい例は、フルオロメチル、ジフルオロメチル、およびトリフルオロメチルである。
【００４７】
環Ａ１の好ましい例は、ナフタレン、アントラセン、フェナントレン、１−メチルナフタレン、１−フルオロナフタレン、１−トリフルオロメチルナフタレン、１−フルオルアントラセン、またはフェナントレンである。さらに好ましい例は、ナフタレン、アントラセン、およびフェナントレンである。環Ａ２の好ましい例は、シクロへキシル、フェニル、ナフチル、アントラセニル、フェナントレニル、４−メチルフェニル、および１−フルオロ−２−ナフチルである。さらに好ましい例は、フェニル、ナフチル、アントラセニル、およびフェナントレニルである。
【００４８】
式（１）において、Ｚ１は、単結合、−ＣＯ−、−ＣＯＯ−、−ＯＣＯ−、−ＣＨ＝ＣＨ−、−Ｃ≡Ｃ−、−ＣＨ＝Ｃ（ＣＨ３）−、−Ｃ（ＣＨ３）＝ＣＨ−、−Ｃ（ＣＨ３）＝Ｃ（ＣＨ３）−、−ＣＨ＝ＣＨ−ＣＯＯ−、−ＯＣＯ−ＣＨ＝ＣＨ−、−Ｃ（ＣＨ３）＝ＣＨ−ＣＯＯ−、−ＯＣＯ−ＣＨ＝ＣＨ（ＣＨ３）−、−ＣＨ＝Ｃ（ＣＨ３）−ＣＯＯ−、−ＯＣＯ−Ｃ（ＣＨ３）＝ＣＨ−、−Ｃ（ＣＨ３）＝Ｃ（ＣＨ３）−ＣＯＯ−、−ＯＣＯ−Ｃ（ＣＨ３）＝Ｃ（ＣＨ３）−、−ＣＨ＝ＣＨ−ＣＯ−、−ＣＯ−ＣＨ＝ＣＨ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−である。
【００４９】
Ｚ１の好ましい例は、単結合、−ＣＯ−、−ＣＯＯ−、−ＯＣＯ−、−ＣＨ＝ＣＨ−、−Ｃ≡Ｃ−、−Ｃ（ＣＨ３）＝ＣＨ−、−ＣＨ＝ＣＨ−ＣＯＯ−、−ＯＣＯ−ＣＨ＝ＣＨ−、−ＣＨ＝ＣＨ−ＣＯ−、−ＣＯ−ＣＨ＝ＣＨ−、−ＣＨ＝ＣＨ−ＣＨ２Ｏ−、−ＯＣＨ２−ＣＨ＝ＣＨ−、−ＣＨ＝ＣＨ−ＯＣＨ２−、および−ＣＨ２Ｏ−ＣＨ＝ＣＨ−である。さらに好ましい例は、単結合または−ＣＨ＝ＣＨ−である。最も好ましい例は単結合である。
【００５０】
式（１）において、ｂ１は、０、１、２、３、または４である。ｂ１の好ましい例は、分子の対称性の観点から、０、２、および４である。さらに好ましい例は、０および２である。ｂ１が０である化合物の例は、化合物（１−１４）〜（１−２２）である。ｂ１が２である化合物の例は、化合物（１−１）〜（１−１３）である。特に好ましい例は、０である。
【００５１】
なお、Ｐ１に結合するＳ１の元素が酸素であるのは好ましくない。−ＣＯＯ−Ｏ−、−Ｏ−Ｏ−のような二価基が生成するからである。このルールは、Ｐ２とＳ２との結合などにも適用される。
【００５２】
化合物（１）の好ましい例は、項４または項５に記載の化合物（１−１）〜（１−２２）である。さらに好ましい例は、分子の対称性の観点から、化合物（１−１）、（１−４）、および（１−１４）〜（１−２２）である。部分的な対称性という観点から好ましい例は、化合物（１−２）、（１−３）、（１−５）、（１−７）、（１−９）、および（１−１３）である。特に好ましい例は、化合物（１−１４）〜（１−２２）である。化合物（１）の好ましい具体的な化合物は、項８に記載の化合物（１−３−１）、（１−１４−１）、または（１−１９−１）である。
【００５３】
２．合成法
化合物（１）の合成法を説明する。化合物（１）は、有機合成化学の方法を適切に組み合わせることにより合成できる。出発物質に目的の重合性基Ｐ、連結基Ｓ，環Ａ、または結合基Ｚを導入する方法は、フーベン−ヴァイル（Houben-Wyle, Methoden der Organische Chemie, Georg-Thieme Verlag, Stuttgart）、オーガニック・シンセシズ（Organic Syntheses, John Wily & Sons, Inc.）、オーガニック・リアクションズ（Organic Reactions, John Wily & Sons Inc.）、コンプリヘンシブ・オーガニック・シンセシス（Comprehensive Organic Synthesis, Pergamon Press）、新実験化学講座（丸善）などの成書に記載されている。
【００５４】
２−１．結合基Ｚの生成
化合物（１）における結合基Ｚを生成する方法の例は、下記のスキームのとおりである。このスキームにおいて、ＭＳＧ１（またはＭＳＧ２）は、少なくとも１つの環を有する一価の有機基である。複数のＭＳＧ１（またはＭＳＧ２）が表わす一価の有機基は、同一であってもよいし、または異なってもよい。化合物（１Ａ）〜（１Ｒ）は、化合物（１）に相当する。エステルの生成においては、−ＣＯＯ−を有する化合物の合成法を示した。−ＯＣＯ−を有する化合物もこの合成法によって合成することが可能である。他の非対称な結合基についても同様である。
【００５５】
2018138650.tif 000022
【００５６】
2018138650.tif 000023
【００５７】
2018138650.tif 000024
【００５８】
2018138650.tif 000025
【００５９】
2018138650.tif 000026
【００６０】
（１）単結合の生成
アリールホウ酸（２１）と公知の方法で合成される化合物（２２）とを、炭酸塩水溶液中、テトラキス（トリフェニルホスフィン）パラジウムのような触媒の存在下で反応させて化合物（１Ａ）を合成する。この化合物（１Ａ）は、公知の方法で合成される化合物（２３）にｎ−ブチルリチウムを、次いで塩化亜鉛を反応させ、ジクロロビス（トリフェニルホスフィン）パラジウムのような触媒の存在下で化合物（２２）を反応させることによっても合成される。
【００６１】
（２）−ＣＯＯ−の生成
化合物（２３）にｎ−ブチルリチウムを、続いて二酸化炭素を反応させてカルボン酸（２４）を得る。この化合物（２４）と、公知の方法で合成されるフェノール（２５）とをＤＣＣ（１，３−ジシクロヘキシルカルボジイミド）とＤＭＡＰ（Ｎ，Ｎ−ジメチル−４−アミノピリジン）の存在下で脱水縮合させて化合物（１Ｂ）を合成する。
【００６２】
（３）−ＣＨ＝ＣＨ−の生成
化合物（２３）をｎ−ブチルリチウムで処理した後、Ｎ，Ｎ−ジメチルホルムアミド（ＤＭＦ）などのホルムアミドと反応させてアルデヒド（２８）を得る。公知の方法で合成されるホスホニウム塩（２７）をカリウムｔｅｒｔ−ブトキシドのような塩基で処理して発生させたリンイリドを、アルデヒド（２８）に反応させて化合物（１Ｄ）を合成する。反応条件によってはシス体が生成するので、必要に応じて公知の方法によりシス体をトランス体に異性化する。
【００６３】
（４）−（ＣＨ２）２−の生成
化合物（１Ｄ）をパラジウム炭素のような触媒の存在下で水素化することにより、化合物（１Ｅ）を合成する。
【００６４】
（５）−（ＣＨ２）４−の生成
ホスホニウム塩（２７）の代わりにホスホニウム塩（２９）を用い、項（III）の方法に従って反応を行い、−（ＣＨ２）２−ＣＨ＝ＣＨ−を有する化合物を得る。これを接触水素化して化合物（１Ｆ）を合成する。
【００６５】
（６）−Ｃ≡Ｃ−の生成
ジクロロパラジウムとハロゲン化銅との触媒存在下で、化合物（２３）に２−メチル−３−ブチン−２−オールを反応させたのち、塩基性条件下で脱保護して化合物（３０）を得る。ジクロロパラジウムとハロゲン化銅との触媒存在下、化合物（３０）を化合物（２２）と反応させて、化合物（１Ｇ）を合成する。
【００６６】
（７）−ＣＨ２Ｏ−の生成
化合物（２８）を水素化ホウ素ナトリウムなどの還元剤で還元して化合物（３２）を得る。これを臭化水素酸などでハロゲン化して化合物（３３）を得る。炭酸カリウムなどの存在下で、化合物（３３）を化合物（３１）と反応させて化合物（１Ｊ）を合成する。
【００６７】
（８）−（ＣＨ2）3−Ｏ−の生成
化合物（２８）の代わりに化合物（３４）を用いて、項（VII）の方法に従って化合物（１Ｋ）を合成する。
【００６８】
（９）−ＣＯＣＨ＝ＣＨ−の生成
水酸化バリウム存在下、化合物（３７）と化合物（２８）を反応させることにより、化合物（１Ｌ）を合成する。
【００６９】
（１０）−Ｃ（ＣＨ３）＝Ｃ（ＣＨ３）−の生成
亜鉛と四塩化チタンの存在下、化合物（３７）と化合物（３８）を反応させることにより、化合物（１Ｍ）を合成する。
【００７０】
（１１）−ＣＨ＝ＣＨ−ＣＯＯ−の生成
水素化ナトリウムなどの塩基をジエチルホスホノ酢酸エチルに作用させてリンイリドを調製し、このリンイリドをアルデヒド（３９）と反応させてエステル（４０）を得る。このエステル（４０）を水酸化ナトリウムなどの塩基の存在下で加水分解してカルボン酸（４１）を得る。この化合物とアルコール（２５）とを脱水縮合させて化合物（１Ｎ）を合成する。
【００７１】
（１２）−Ｃ（ＣＨ３）＝ＣＨ−ＣＯＯ−の生成
水素化ナトリウムなどの塩基をジエチルホスホノ酢酸エチルに作用させてリンイリドを調製し、このリンイリドをメチルケトン（３７）と反応させてエステル（４２）を得る。このエステル（４２）を水酸化ナトリウムなどの塩基の存在下で加水分解してカルボン酸（４３）を得る。この化合物とアルコール（２５）とを脱水縮合させて化合物（１Ｐ）を得る。
【００７２】
（１３）−ＣＨ＝ＣＨ−ＣＨ２Ｏ−の生成
エステル（４７）を水素化ジイソブチルアルミニウム（ＤＩＢＡＬ）によって還元することによってアルコール（４４）を得る。トリフェニルホスフィンの存在下、アルコール（４４）とＮ−ブロモスクシンイミド（ＮＢＳ）の反応によって臭化物（４５）を得る。この化合物と化合物（２５）とを脱水縮合させて化合物（１Ｑ）を得る。
【００７３】
（１４）−ＣＯ−の生成
化合物（２３）にｎ−ブチルリチウムを、続いてアルデヒド（３８）を反応させてアルコール（４６）を得る。アルコール（４６）とＪｏｎｅｓ試薬などの酸化剤を反応させることによって化合物（１Ｒ）を合成する。
【００７４】
２−２．重合性基Ｐの生成
下記の重合性基を生成する方法の例は、下記のスキームのとおりである。このスキームにおいて、ＭＳＧ１は、少なくとも１つの環を有する一価の有機基である。化合物（１Ｓ）〜（１Ｘ）は、化合物（１）に相当する。
2018138650.tif 000027
【００７５】
2018138650.tif 000028
【００７６】
（１）Ｍ２ＣＨ＝ＣＭ１−ＣＯＯ−の生成
Ｍ１およびＭ２がともに−ＣＦ３ではない場合、Ｍ１がフッ素であり、Ｍ２が−ＣＦ３ではない場合、またはＭ１が−ＣＦ３であり、Ｍ２がフッ素ではない場合は、上のスキームに示したカルボン酸（５１）が市販されている。このカルボン酸（５１）と化合物（３１）をＤＣＣとＤＭＡＰの存在下で脱水縮合させて化合物（１Ｓ）を合成する。
【００７７】
Ｍ１およびＭ２がともに−ＣＦ３である場合は、カルボン酸（５２）と化合物（３１）とをＤＣＣとＤＭＡＰの存在下で脱水縮合させて化合物（５３）を得る。触媒量のヨウ化銅存在下、化合物（５３）と２，２−ジフルオロ−２−（フルオロスルホニル）酢酸メチルとを反応させて化合物（１Ｔ）を合成する。
【００７８】
Ｍ１がフッ素であり、Ｍ２が−ＣＦ３である場合は、カルボン酸（５４）と化合物（３１）をＤＣＣとＤＭＡＰの存在下で脱水縮合させて化合物（５５）を得る。化合物（５５）をＤＡＳＴなどのフッ素化剤でフッ素化し、化合物（５６）を得る。触媒量のヨウ化銅存在下、化合物（５６）と２，２−ジフルオロ−２−（フルオロスルホニル）酢酸メチルとを反応させて化合物（１Ｕ）を合成する。
【００７９】
Ｍ１が−ＣＦ３であり、Ｍ２がフッ素である場合は、カルボン酸（５７）を出発物質に用い、前記の方法に従って化合物（１Ｖ）を合成する。
【００８０】
（２）ビニルオキシ基の生成
炭酸カリウムなどの存在下で、化合物（３１）と臭化ビニルとを反応させて化合物（１Ｗ）を合成する。
【００８１】
（３）エポキシ基の生成
公知の方法で合成されるビニル化合物（５８）をメタクロロ過安息香酸（ｍＣＰＢＡ）などで酸化して、化合物（１Ｘ）を合成する。
【００８２】
２−３．連結基Ｓの生成
化合物（１）における連結基Ｓを生成する方法の例は、下記のスキームのとおりである。このスキームにおいて、ＭＳＧ１は、少なくとも１つの環を有する一価の有機基である。化合物（１Ｙ）は、化合物（１）に相当する。
【００８３】
2018138650.tif 000029
【００８４】
（１）−ＣＨ２Ｏ−の生成
炭酸カリウムなどの存在下で、公知の方法で合成される化合物（５９）と化合物（３１）とを反応させて化合物（６０）を得る。化合物（６０）を水素化リチウムアルミニウムなどの還元剤で還元し、化合物（６１）を得る。化合物（６１）をデスマーチン試薬などの酸化剤で酸化し、アルデヒド（６２）を得る。メチルトリフェニルホスホニウムブロミドをカリウムｔｅｒｔ−ブトキシドのような塩基で処理して発生させたリンイリドを、アルデヒド（６２）に反応させて化合物（６３）を得る。
【００８５】
化合物（６１）にＭ２ＣＨ＝ＣＭ１−ＣＯＯ−を導入する場合は、前記の方法に従って、化合物（６１）と化合物（５１）の脱水縮合を行う。化合物（６１）にビニルオキシ基を導入する場合は、前記の方法に従って、化合物（６１）と臭化ビニルとの反応を行う。化合物（６３）にエポキシ基を導入する場合は、前記の方法に従って化合物（６３）のエポキシ化反応を行う。
【００８６】
（２）−ＣＨ＝ＣＨ−の生成
公知の方法で合成されるホスホニウム塩（６４）をカリウムｔｅｒｔ−ブトキシドのような塩基で処理して発生させたリンイリドを、アルデヒド（３８）に反応させて化合物（６５）を得る。化合物（６５）にＭ２ＣＨ＝ＣＭ１−ＣＯＯ−を導入する場合は、前記の方法に従って、化合物（６５）と化合物（５１）の脱水縮合を行う。化合物（６５）にビニルオキシ基を導入する場合は、前記の方法に従って、化合物（６５）と臭化ビニルとの反応を行う。化合物（６５）にエポキシ基を導入する場合は、前記の方法に従って−ＣＨ２ＯＨを−ＣＨ＝ＣＨ２に変換したあと、エポキシ化反応を行う。
【００８７】
Ｍ２ＣＨ＝ＣＭ１−ＣＯＯ−の導入は、次の方法でもよい。炭酸カリウムなどの存在下で、公知の方法で合成されるアルデヒド（６６）と酸無水物（６７）とカルボン酸ナトリウム（６８）とを反応させて化合物（１Ｙ）を合成する。
【００８８】
（３）−ＣＨ２ＣＨ２−の生成
化合物（６５）をパラジウム炭素のような触媒の存在下で水素化することにより、化合物（６９）を合成する。このアルコールにＭ２ＣＨ＝ＣＭ１−ＣＯＯ−、ビニルオキシ基またはエポキシ基を導入する方法は、前記のとおりである。
【００８９】
２−４．環Ａの生成
環Ａ１は、ナフタレン、アントラセンなどであり、環Ａ２は、シクロへキシル、フェニル、ナフチルなどである。化合物（１）を合成する際に出発物質として必要になるナフタレン、アントラセンなどの化合物のヒドロキシ誘導体は、市販されている。シクロへキシル、フェニル、ナフチルのような一価基は、ヒドロキシ化合物を出発物質として選択することによって合成に利用することができる。
【００９０】
３．重合性組成物
重合性組成物は、化合物（１）の少なくとも１つを第一成分として含む。組成物の成分が第一成分だけであってもよい。組成物は、第二成分、第三成分などを含んでもよい。第二成分などの種類は、目的とする重合体の種類や用途に依存する。この重合性組成物は、第二成分として、化合物（１）とは異なる、その他の重合性化合物をさらに含んでもよい。その他の重合性化合物の好ましい例は、アクリレート、メタクリレート、ビニル化合物、ビニルオキシ化合物、プロペニルエーテル、エチレンオキシド（オキシラン、オキセタン）、およびビニルケトンである。さらに好ましい例は、少なくとも１つのアクリロイルオキシを有する化合物および少なくとも１つのメタクリロイルオキシを有する化合物である。さらに好ましい例には、アクリロイルオキシとメタクリロイルオキシとを有する化合物も含まれる。
【００９１】
その他の重合性化合物の追加例は、化合物（Ｍ−１）〜（Ｍ−１２）である。化合物（Ｍ−１）〜（Ｍ−１２）において、Ｒ２５、Ｒ２６およびＲ２７は独立して、水素またはメチルであり；ｕ、ｘおよびｙは独立して、０または１であり；ｖおよびｗは独立して、１から１０の整数であり；Ｌ２１、Ｌ２２、Ｌ２３、Ｌ２４、Ｌ２５、およびＬ２６は独立して、水素またはフッ素である。
【００９２】
2018138650.tif 000030
【００９３】
重合性組成物の第二成分が液晶相を有する重合性化合物であるとき、液晶分子の配向を制御しながら重合させることによって光学異方性体が生成する。この光学異方性体は、位相差膜、偏光素子、円偏光素子、楕円偏光素子、反射防止膜、選択反射膜、色補償膜、視野角補償膜などに用いることができる。光学異方性体の物性を調整する目的で重合開始剤などの添加物を重合性組成物に添加してもよい。
【００９４】
重合性組成物は、第二成分として液晶組成物を含んでもよい。ＰＳ−ＴＮ、ＰＳ−ＩＰＳ、ＰＳ−ＦＦＳ、ＰＳＡ−ＶＡ、ＰＳＡ−ＯＣＢなどのモード用の液晶表示素子を目的とする場合、重合性組成物は、化合物（１）を成分Ａとして含み、下に示す成分Ｂ、Ｃ、Ｄ、およびＥから選択された化合物をさらに含むことが好ましい。成分Ｂは、化合物（２）〜（４）である。成分Ｃは化合物（５）である。成分Ｄは、化合物（６）〜（１２）である。成分Ｅは、化合物（１３）〜（１５）である。このような重合性組成物を調製するときには、正または負の誘電率異方性、誘電率異方性の大きさなどを考慮して成分Ｂ、Ｃ、Ｄ、およびＥを選択することが好ましい。成分を適切に選択した重合性組成物は、高い上限温度、低い下限温度、小さな粘度、適切な（すなわち、大きなまたは小さな）光学異方性、正または負に大きな誘電率異方性、および適切な（すなわち、大きなまたは小さな）弾性定数を有する。
【００９５】
重合性組成物は、液晶組成物に化合物（１）を添加することによって調製される。このような組成物において、化合物（１）、すなわち成分Ａの添加量は、液晶組成物に基づいて０．０５重量％〜２０重量％の範囲である。より好ましい添加量は、０．１重量％〜１０重量％の範囲である。さらに好ましい添加量は、０．２重量％〜１重量％の範囲である。化合物（１）とは異なる、その他の重合性化合物の少なくとも１つをさらに添加してもよい。この場合、化合物（１）とその他の重合性化合物の合計の添加量は、上記の範囲内であることが好ましい。その他の重合性化合物を適切に選択することによって、生成する重合体の物性を調整することができる。その他の重合性化合物の例は、先に説明したとおり、アクリレート、メタクリレートなどである。この例には、化合物（Ｍ−１）〜（Ｍ−１２）も含まれる。
【００９６】
成分Ｂは、右末端にハロゲンまたはフッ素含有基を有する化合物である。成分Ｂの好ましい例として、化合物（２−１）〜（２−１６）、化合物（３−１）〜（３−１１３）、および化合物（４−１）〜（４−５７）を挙げることができる。成分Ｂの化合物において、Ｒ１１およびＸ１１の定義は、項１１と同一である。
【００９７】
2018138650.tif 000031
【００９８】
2018138650.tif 000032
【００９９】
2018138650.tif 000033
【０１００】
2018138650.tif 000034
【０１０１】
2018138650.tif 000035
【０１０２】
2018138650.tif 000036
【０１０３】
成分Ｂは、誘電率異方性が正であり、熱、光などに対する安定性が非常に優れているので、ＰＳ−ＩＰＳ、ＰＳ−ＦＦＳ、ＰＳＡ−ＯＣＢなどのモード用の組成物を調製する場合に用いられる。成分Ｂの含有量は、液晶組成物に基づいて１重量％〜９９重量％の範囲が適しており、好ましくは１０重量％〜９７重量％の範囲、より好ましくは４０重量％〜９５重量％の範囲である。この組成物は、化合物（１３）〜（１５）（成分Ｅ）をさらに添加することにより粘度を調整することができる。成分Ｂを誘電率異方性が負である組成物に添加する場合、成分Ｂの含有量は液晶組成物に基づいて３０重量％以下が好ましい。成分Ｂを添加することにより、組成物の弾性定数を調整し、素子の電圧−透過率曲線を調整することが可能となる。
【０１０４】
成分Ｃは、右末端基が−Ｃ≡Ｎまたは−Ｃ≡Ｃ−Ｃ≡Ｎである化合物（５）である。成分Ｃの好ましい例として、化合物（５−１）〜（５−６４）を挙げることができる。成分Ｃの化合物において、Ｒ１２およびＸ１２の定義は、項１２と同一である。
2018138650.tif 000037
【０１０５】
2018138650.tif 000038
【０１０６】
成分Ｃは、誘電率異方性が正であり、その値が大きいのでＰＳ−ＴＮなどのモード用の組成物を調製する場合に主として用いられる。この成分Ｃを添加することにより、組成物の誘電率異方性を大きくすることができる。成分Ｃは、液晶相の温度範囲を広げる、粘度を調整する、または光学異方性を調整する、という効果がある。成分Ｃは、素子の電圧−透過率曲線の調整にも有用である。
【０１０７】
ＰＳ−ＴＮなどのモード用の組成物を調製する場合には、成分Ｃの含有量は、液晶組成物に基づいて１重量％〜９９重量％の範囲が適しており、好ましくは１０重量％〜９７重量％の範囲、より好ましくは４０重量％〜９５重量％の範囲である。この組成物は、成分Ｅをさらに添加することにより液晶相の温度範囲、粘度、光学異方性、誘電率異方性などを調整できる。成分Ｃを誘電率異方性が負である組成物に添加する場合、成分Ｃの含有量は液晶組成物に基づいて３０重量％以下が好ましい。成分Ｃを添加することにより、組成物の弾性定数を調整し、素子の電圧−透過率曲線を調整することが可能となる。
【０１０８】
成分Ｄは、化合物（６）〜（１２）である。これらの化合物は、２，３−ジフルオロ−１，４−フェニレンのように、ラテラル位が２つのハロゲンで置換されたベンゼン環を有する。成分Ｄの好ましい例として、化合物（６−１）〜（６−８）、化合物（７−１）〜（７−１７）、化合物（８−１）、化合物（９−１）〜（９−３）、化合物（１０−１）〜（１０−１１）、化合物（１１−１）〜（１１−３）、および化合物（１２−１）〜（１２−３）を挙げることができる。成分Ｄの化合物において、Ｒ１３、Ｒ１４およびＲ１５の定義は、前記の項１３と同一である。
【０１０９】
2018138650.tif 000039
【０１１０】
2018138650.tif 000040
【０１１１】
成分Ｄは、誘電率異方性が負の化合物である。成分Ｄは、ＰＳ−ＩＰＳ、ＰＳ−ＦＦＳ、ＰＳＡ−ＶＡなどのモード用の組成物を調製する場合に用いられる。成分Ｄの含有量を増加させると組成物の誘電率異方性が負に大きくなるが、粘度が大きくなる。そこで、素子のしきい値電圧の要求値を満たす限り、含有量は少ないほうが好ましい。したがって、誘電率異方性の絶対値が５程度であることを考慮すると、充分な電圧駆動をさせるには、含有量が４０重量％以上であることが好ましい。
【０１１２】
成分Ｄのうち、化合物（６）は２環化合物であるので、主として、粘度の調整、光学異方性の調整、または誘電率異方性の調整の効果がある。化合物（７）および（８）は３環化合物であるので、上限温度を高くする、光学異方性を大きくする、または誘電率異方性を大きくするという効果がある。化合物（９）〜（１２）は、誘電率異方性を大きくするという効果がある。
【０１１３】
ＰＳ−ＩＰＳ、ＰＳ−ＦＦＳ、ＰＳＡ−ＶＡなどのモード用の組成物を調製する場合には、成分Ｄの含有量は、液晶組成物に基づいて、好ましくは４０重量％以上であり、より好ましくは５０重量％〜９５重量％の範囲である。成分Ｄを添加することにより、組成物の弾性定数を調整し、素子の電圧−透過率曲線を調整することが可能となる。成分Ｄを誘電率異方性が正である組成物に添加する場合は、成分Ｄの含有量が液晶組成物に基づいて３０重量％以下が好ましい。成分Ｄを添加することにより、組成物の弾性定数を調整し、素子の電圧−透過率曲線を調整することが可能となる。
【０１１４】
成分Ｅは、２つの末端基がアルキルなどである化合物である。成分Ｅの好ましい例として、化合物（１３−１）〜（１３−１１）、化合物（１４−１）〜（１４−１９）、および化合物（１５−１）〜（１５−７）を挙げることができる。成分Ｅの化合物において、Ｒ１６およびＲ１７の定義は、項１４と同一である。
【０１１５】
2018138650.tif 000041
【０１１６】
成分Ｅは、誘電率異方性の絶対値が小さいので、中性に近い化合物である。化合物（１３）は、主として粘度の調整または光学異方性の調整の効果がある。化合物（１４）および（１５）は、上限温度を高くすることによってネマチック相の温度範囲を広げる効果、または光学異方性の調整の効果がある。
【０１１７】
成分Ｅの含有量を増加させると組成物の粘度が小さくなるが、誘電率異方性が小さくなる。そこで、素子のしきい値電圧の要求値を満たす限り、含有量は多いほうが好ましい。したがって、ＰＳ−ＩＰＳ、ＰＳＡ−ＶＡなどのモード用の組成物を調製する場合には、成分Ｅの含有量は、液晶組成物に基づいて、好ましくは３０重量％以上、より好ましくは４０重量％以上である。
【０１１８】
重合性組成物の調製は、必要な成分を室温よりも高い温度で溶解させるなどの方法により行われる。用途に応じて、この組成物に添加物を添加してよい。添加物の例は、光学活性化合物、酸化防止剤、紫外線吸収剤、光安定剤、熱安定剤、消泡剤、重合開始剤、重合禁止剤などである。このような添加物は当業者によく知られており、文献に記載されている。
【０１１９】
光学活性化合物は、液晶分子にらせん構造を誘起して必要なねじれ角を与えることによって逆ねじれを防ぐ、という効果を有する。光学活性化合物を添加することによって、らせんピッチを調整することができる。らせんピッチの温度依存性を調整する目的で２つ以上の光学活性化合物を添加してもよい。光学活性化合物の好ましい例として、下記の化合物（Ｏｐ−１）〜（Ｏｐ−１８）を挙げることができる。化合物（Ｏｐ−１８）において、環Ｊは１，４−シクロへキシレンまたは１，４−フェニレンであり、Ｒ２８は炭素数１から１０のアルキルである。
【０１２０】
2018138650.tif 000042
【０１２１】
酸化防止剤は、大きな電圧保持率を維持するために有効である。酸化防止剤の好ましい例として、下記の化合物（ＡＯ−１）および（ＡＯ−２）、ＩＲＧＡＮＯＸ  ４１５、ＩＲＧＡＮＯＸ  ５６５、ＩＲＧＡＮＯＸ  １０１０、ＩＲＧＡＮＯＸ  １０３５、ＩＲＧＡＮＯＸ  ３１１４、およびＩＲＧＡＮＯＸ  １０９８（商品名：ＢＡＳＦ社）を挙げることができる。紫外線吸収剤は、上限温度の低下を防ぐために有効である。紫外線吸収剤の好ましい例は、ベンゾフェノン誘導体、ベンゾエート誘導体、トリアゾール誘導体などであり、具体例として下記の化合物（ＡＯ−３）および（ＡＯ−４）、ＴＩＮＵＶＩＮ  ３２９、ＴＩＮＵＶＩＮ  Ｐ、ＴＩＮＵＶＩＮ  ３２６、ＴＩＮＵＶＩＮ  ２３４、ＴＩＮＵＶＩＮ  ２１３、ＴＩＮＵＶＩＮ  ４００、ＴＩＮＵＶＩＮ  ３２８、ＴＩＮＵＶＩＮ  ９９−２（商品名：ＢＡＳＦ社）、および１，４−ジアザビシクロ［２．２．２］オクタン（ＤＡＢＣＯ）を挙げることができる。立体障害のあるアミンのような光安定剤は、大きな電圧保持率を維持するために好ましい。光安定剤の好ましい例として、下記の化合物（ＡＯ−５）および（ＡＯ−６）、ＴＩＮＵＶＩＮ  １４４、ＴＩＮＵＶＩＮ  ７６５、およびＴＩＮＵＶＩＮ  ７７０ＤＦ（商品名：ＢＡＳＦ社）を挙げることができる。また、熱安定剤も大きな電圧保持率を維持するために有効であり、好ましい例としてＩＲＧＡＦＯＳ  １６８（商品名：ＢＡＳＦ社）を挙げることができる。消泡剤は、泡立ちを防ぐために有効である。消泡剤の好ましい例は、ジメチルシリコーンオイル、メチルフェニルシリコーンオイルなどである。
【０１２２】
2018138650.tif 000043
【０１２３】
化合物（ＡＯ−１）において、Ｒ２９は炭素数１から２０のアルキル、炭素数１から２０のアルコキシ、−ＣＯＯＲ３２、または−ＣＨ２ＣＨ２ＣＯＯＲ３２であり、ここでＲ３２は炭素数１から２０のアルキルである。化合物（ＡＯ−２）および（ＡＯ−５）において、Ｒ３０は炭素数１から２０のアルキルである。化合物（ＡＯ−５）において、Ｒ３１は水素、メチルまたはＯ・（酸素ラジカル）であり、環Ｋおよび環Ｌは１，４−シクロへキシレンまたは１，４−フェニレンであり、ｘは０、１または２である。
【０１２４】
４．液晶複合体
化合物（１）は、高い重合反応性、高い転化率および液晶組成物への高い溶解度を有する。化合物（１）と液晶組成物とを含む重合性組成物を重合させることによって液晶複合体が生成する。化合物（１）は、重合によって液晶組成物の中に重合体を生成する。この重合体は、液晶分子にプレチルトを生じさせる効果がある。重合は、重合性組成物が液晶相を示す温度で行うのが好ましい。重合は、熱、光などによって進行する。好ましい反応は光重合である。光重合は、熱重合が併起するのを防ぐために、１００℃以下で行うのが好ましい。電場または磁場を印加した状態で重合させてもよい。
【０１２５】
化合物（１）の重合反応性および転化率は調整することができる。化合物（１）はラジカル重合に適している。反応温度を最適化することによって、残存する化合物（１）の量を減少させることができる。化合物（１）は、重合開始剤を添加することによって、速やかに重合させることができる。光ラジカル重合開始剤の例は、チバ・スペシャルティ・ケミカルズ（株）のダロキュアシリーズからＴＰＯ、１１７３および４２６５であり、イルガキュアシリーズから１８４、３６９、５００、６５１、７８４、８１９、９０７、１３００、１７００、１８００、１８５０、および２９５９である。
【０１２６】
光ラジカル重合開始剤の追加例は、４−メトキシフェニル−２，４−ビス（トリクロロメチル）トリアジン、２−（４−ブトキシスチリル）−５−トリクロロメチル−１，３，４−オキサジアゾール、９−フェニルアクリジン、９，１０−ベンズフェナジン、ベンゾフェノン／ミヒラーズケトン混合物、ヘキサアリールビイミダゾール／メルカプトベンズイミダゾール混合物、１−（４−イソプロピルフェニル）−２−ヒドロキシ−２−メチルプロパン−１−オン、ベンジルジメチルケタール、２−メチル−１−［４−（メチルチオ）フェニル］−２−モルホリノプロパン−１−オン、２，４−ジエチルキサントン／ｐ−ジメチルアミノ安息香酸メチル混合物、ベンゾフェノン／メチルトリエタノールアミン混合物である。
【０１２７】
重合性組成物に光ラジカル重合開始剤を添加したあと、電場を印加した状態で紫外線を照射することによって重合を行うことができる。しかし、未反応の重合開始剤または重合開始剤の分解生成物は、素子に焼き付きなどの表示不良を引き起こすかもしれない。これを防ぐために重合開始剤を添加しないまま光重合を行ってもよい。照射する光の好ましい波長は１５０ｎｍ〜５００ｎｍの範囲である。より好ましい波長は２５０ｎｍ〜４５０ｎｍの範囲であり、最も好ましい波長は３００ｎｍ〜４００ｎｍの範囲である。
【０１２８】
重合性化合物を保管するとき、重合を防止するために重合禁止剤を添加してもよい。重合性化合物は、通常は重合禁止剤を除去しないまま組成物に添加される。重合禁止剤の例は、ヒドロキノン、メチルヒドロキノンのようなヒドロキノン誘導体、４-tert-ブチルカテコール、４-メトキシフェノ−ル、フェノチアジンなどである。
【０１２９】
５．液晶表示素子
液晶表示素子における重合体の効果は、次のように解釈される。重合性組成物は、液晶性化合物、重合性化合物などの混合物である。この組成物に電場を印加することによって、液晶分子が電場の方向に配向する。この配向に従って、重合性化合物も配向する。組成物に紫外線を照射して、配向を維持したまま重合性化合物を重合させ、三次元の網目構造を形成させる。電場を除去した場合でも、重合体の配向は維持される。液晶分子は、この重合体の効果によって電場の方向に配向した状態で安定化される。したがって、素子の応答時間が短縮されることになる。
【０１３０】
重合性組成物の重合は、表示素子の中で行うのが好ましい。一例は次のとおりである。透明電極と配向膜とを備えた二枚のガラス基板を有する表示素子を用意する。化合物（１）、液晶組成物、添加物などを成分とする重合性組成物を調製する。この組成物を表示素子に注入する。この表示素子に電場を印加しながら紫外線を照射して化合物（１）を重合させる。この重合によって液晶複合体が生成する。この方法によって液晶複合体を有する液晶表示素子を容易に作製することができる。この方法では、配向膜のラビング処理を省略してもよい。なお、電場がない状態で液晶分子を安定化させる方法を採用してもよい。
【０１３１】
重合体の添加量が液晶組成物の重量に基づいて０．１重量％から２重量％の範囲であるとき、ＰＳＡモードの液晶表示素子が作製される。ＰＳＡモードの素子は、ＡＭ（active matrix）、ＰＭ（passive matrix）のような駆動方式で駆動させることができる。このような素子は、反射型、透過型、半透過型のいずれのタイプにも適用ができる。重合体の添加量を増やすことによって、高分子分散（polymer dispersed）モードの素子も作製することができる。
【実施例】
【０１３２】
実施例により本発明をさらに詳しく説明する。本発明はこれらの実施例によっては制限されない。
【０１３３】
１．化合物（１）の実施例
化合物（１）は、実施例１などに示した手順により合成した。合成した化合物は、ＮＭＲ分析などの方法により同定した。化合物の物性は、下記に記載した方法により測定した。
【０１３４】
ＮＭＲ分析
測定装置は、ＤＲＸ−５００（ブルカーバイオスピン（株）社製）を用いた。１Ｈ−ＮＭＲの測定では、試料をＣＤＣｌ３などの重水素化溶媒に溶解させ、測定は、室温で、５００ＭＨｚ、積算回数１６回の条件で行った。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはダブレット、ｔはトリプレット、ｑはカルテット、ｑｕｉｎはクインテット、ｓｅｘはセクステット、ｍはマルチプレット、ｂｒはブロードであることを意味する。
【０１３５】
ＨＰＬＣ分析
測定装置は、島津製作所製のＰｒｏｍｉｎｅｎｃｅ（ＬＣ−２０ＡＤ；ＳＰＤ−２０Ａ）を用いた。カラムはワイエムシー製のＹＭＣ−Ｐａｃｋ  ＯＤＳ−Ａ（長さ１５０ｍｍ、内径４．６ｍｍ、粒子径５μｍ）を用いた。溶出液はアセトニトリルと水を適宜混合して用いた。検出器としてはＵＶ検出器、ＲＩ検出器、ＣＯＲＯＮＡ検出器などを適宜用いた。ＵＶ検出器を用いた場合、検出波長は２５４ｎｍとした。試料はアセトニトリルに溶解して、０．１重量％の溶液となるように調製し、この溶液１μＬを試料室に導入した。記録計としては島津製作所製のＣ−Ｒ７Ａｐｌｕｓを用いた。
【０１３６】
紫外可視分光分析
測定装置は、島津製作所製のＰｈａｒｍａＳｐｅｃ  ＵＶ−１７００用いた。検出波長は１９０ｎｍから７００ｎｍとした。試料はアセトニトリルに溶解して、０．０１ｍｍｏｌ／Ｌの溶液となるように調製し、石英セル（光路長１ｃｍ）に入れて測定した。
【０１３７】
測定試料
相構造および転移温度（透明点、融点、重合開始温度など）を測定するときには、化合物そのものを試料として用いた。ネマチック相の上限温度、粘度、光学異方性、誘電率異方性などの物性を測定するときには、化合物と母液晶との混合物を試料として用いた。
【０１３８】
測定方法
物性の測定は下記の方法で行った。これらの多くは、社団法人電子情報技術産業協会（ＪＥＩＴＡ；Japan Electronics and Information Technology Industries Association）で審議制定されるＪＥＩＴＡ規格（ＪＥＩＴＡ・ＥＤ−２５２１Ｂ）に記載された方法、またはこれを修飾した方法であった。測定に用いたＴＮ素子には、薄膜トランジスター（ＴＦＴ）を取り付けなかった。
【０１３９】
（１）相構造
偏光顕微鏡を備えた融点測定装置のホットプレート（メトラー社ＦＰ−５２型ホットステージ）に試料を置き、３℃／分の速度で加熱しながら相状態とその変化を偏光顕微鏡で観察し、相の種類を特定した。
【０１４０】
（２）転移温度（℃）
パーキンエルマー社製の走査熱量計、Ｄｉａｍｏｎｄ  ＤＳＣシステムまたはエスエスアイ・ナノテクノロジー社製の高感度示差走査熱量計、Ｘ−ＤＳＣ７０００を用いて測定した。試料は、３℃／分の速度で昇降温し、試料の相変化に伴う吸熱ピークまたは発熱ピークの開始点を外挿により求め、転移温度を決定した。化合物の融点、重合開始温度もこの装置を使って測定した。化合物が固体からスメクチック相、ネマチック相などの液晶相に転移する温度を「液晶相の下限温度」と略すことがある。化合物が液晶相から液体に転移する温度を「透明点」と略すことがある。
【０１４１】
結晶はＣと表した。結晶の種類の区別がつく場合は、それぞれをＣ１、Ｃ２のように表した。スメクチック相はＳ、ネマチック相はＮと表した。スメクチック相の中で、スメクチックＡ相、スメクチックＢ相、スメクチックＣ相、またはスメクチックＦ相の区別がつく場合は、それぞれＳＡ、ＳＢ、ＳＣ、またはＳＦと表した。液体（アイソトロピック）はＩと表した。転移温度は、例えば、「Ｃ  ５０．０  Ｎ  １００．０  Ｉ」のように表記した。これは、結晶からネマチック相への転移温度が５０．０℃であり、ネマチック相から液体への転移温度が１００．０℃であることを示す。
【０１４２】
（３）ネマチック相の上限温度（ＴＮＩまたはＮＩ；℃）
偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。試料が化合物と母液晶との混合物であるときは、ＴＮＩの記号で示した。試料が化合物と成分Ｂ、Ｃ、Ｄ、またはＥとの混合物であるときは、ＮＩの記号で示した。
【０１４３】
（４）ネマチック相の下限温度（ＴＣ；℃）
ネマチック相を有する試料を０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを≦−２０℃と記載した。ネマチック相の下限温度を「下限温度」と略すことがある。
【０１４４】
（５）粘度（バルク粘度；η；２０℃で測定；ｍＰａ・ｓ）
東京計器株式会社製のＥ型回転粘度計を用いて測定した。
【０１４５】
（６）光学異方性（屈折率異方性；２５℃で測定；Δｎ）
測定は、波長５８９ｎｍの光を用い、接眼鏡に偏光板を取り付けたアッベ屈折計により行なった。主プリズムの表面を一方向にラビングしたあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。光学異方性（Δｎ）の値は、Δｎ＝ｎ‖−ｎ⊥、の式から計算した。
【０１４６】
（７）比抵抗（ρ；２５℃で測定；Ωｃｍ）
電極を備えた容器に試料１．０ｍＬを注入した。この容器に直流電圧（１０Ｖ）を印加し、１０秒後の直流電流を測定した。比抵抗は次の式から算出した。（比抵抗）＝｛（電圧）×（容器の電気容量）｝／｛（直流電流）×（真空の誘電率）｝。
【０１４７】
（８）電圧保持率（ＶＨＲ−１；２５℃で測定；％）
測定に用いたＴＮ素子はポリイミド配向膜を有し、そして２枚のガラス基板の間隔（セルギャップ）は５μｍであった。この素子は試料を入れたあと紫外線で硬化する接着剤で密閉した。この素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積であった。電圧保持率は面積Ｂに対する面積Ａの百分率で表した。
【０１４８】
（９）電圧保持率（ＶＨＲ−２；８０℃で測定；％）
２５℃の代わりに、８０℃で測定した以外は、上記と同じ手順で電圧保持率を測定した。得られた結果をＶＨＲ−２の記号で示した
【０１４９】
誘電率異方性が正の試料と負の試料とでは、物性の測定法が異なることがある。誘電率異方性が正であるときの測定法は、項（１０ａ）〜（１４ａ）に記載する。誘電率異方性が負の場合は、項（１０ｂ）〜（１４ｂ）に記載する。
【０１５０】
（１０ａ）粘度（回転粘度；γ１；２５℃で測定；ｍＰａ・ｓ）
正の誘電率異方性：測定は、M. Imai et al., Molecular Crystals and Liquid Crystals, Vol. 259, 37 (1995) に記載された方法に従った。ツイスト角が０度であり、そして２枚のガラス基板の間隔（セルギャップ）が５μｍであるＴＮ素子に試料を入れた。この素子に１６Ｖから１９．５Ｖの範囲で０．５Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とＭ．Ｉｍａｉらの論文、４０頁の計算式（８）とから回転粘度の値を得た。この計算で必要な誘電率異方性の値は、この回転粘度を測定した素子を用い、下に記載した方法で求めた。
【０１５１】
（１０ｂ）粘度（回転粘度；γ１；２５℃で測定；ｍＰａ・ｓ）
負の誘電率異方性：測定は、M. Imai et al., Molecular Crystals and Liquid Crystals, Vol. 259, 37 (1995) に記載された方法に従った。２枚のガラス基板の間隔（セルギャップ）が２０μｍのＶＡ素子に試料を入れた。この素子に３９ボルト〜５０ボルトの範囲で１ボルト毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とＭ．Ｉｍａｉらの論文、４０頁の計算式（８）とから回転粘度の値を得た。この計算に必要な誘電率異方性は、下記の誘電率異方性の項で測定した値を用いた。
【０１５２】
（１１ａ）誘電率異方性（Δε；２５℃で測定）
正の誘電率異方性：２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の式から計算した。
【０１５３】
（１１ｂ）誘電率異方性（Δε；２５℃で測定）
負の誘電率異方性：誘電率異方性の値は、Δε＝ε‖−ε⊥、の式から計算した。誘電率（ε‖およびε⊥）は次のように測定した。
１）誘電率（ε‖）の測定：よく洗浄したガラス基板にオクタデシルトリエトキシシラン（０．１６ｍＬ）のエタノール（２０ｍＬ）溶液を塗布した。ガラス基板をスピンナーで回転させたあと、１５０℃で１時間加熱した。２枚のガラス基板の間隔（セルギャップ）が４μｍであるＶＡ素子に試料を入れ、この素子を紫外線で硬化する接着剤で密閉した。この素子にサイン波（０．５Ｖ、１ｋＨｚ）を印加し、２秒後に液晶分子の長軸方向における誘電率（ε‖）を測定した。
２）誘電率（ε⊥）の測定：よく洗浄したガラス基板にポリイミド溶液を塗布した。このガラス基板を焼成した後、得られた配向膜にラビング処理をした。２枚のガラス基板の間隔（セルギャップ）が９μｍであり、ツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。
【０１５４】
（１２ａ）弾性定数（Ｋ；２５℃で測定；ｐＮ）
正の誘電率異方性：測定には横河・ヒューレットパッカード株式会社製のＨＰ４２８４Ａ型ＬＣＲメータを用いた。２枚のガラス基板の間隔（セルギャップ）が２０μｍである水平配向素子に試料を入れた。この素子に０ボルトから２０ボルト電荷を印加し、静電容量および印加電圧を測定した。測定した静電容量（Ｃ）と印加電圧（Ｖ）の値を「液晶デバイスハンドブックク」（日刊工業新聞社）、７５頁にある式（２．９８）、式（２．１０１）を用いてフィッティングし、式（２．９９）からＫ１１およびＫ３３の値を得た。次に１７１頁にある式（３．１８）に、先ほど求めたＫ１１およびＫ３３の値を用いてＫ２２を算出した。弾性定数Ｋは、このようにして求めたＫ１１、Ｋ２２およびＫ３３の平均値で表した。
【０１５５】
（１２ｂ）弾性定数（Ｋ１１およびＫ３３；２５℃で測定；ｐＮ）
負の誘電率異方性：測定には株式会社東陽テクニカ製のＥＣ−１型弾性定数測定器を用いた。２枚のガラス基板の間隔（セルギャップ）が２０μｍである垂直配向素子に試料を入れた。この素子に２０ボルトから０ボルト電荷を印加し、静電容量および印加電圧を測定した。静電容量（Ｃ）と印加電圧（Ｖ）の値を、「液晶デバイスハンドブック」（日刊工業新聞社）、７５頁にある式（２．９８）、式（２．１０１）を用いてフィッティングし、式（２．１００）から弾性定数の値を得た。
【０１５６】
（１３ａ）しきい値電圧（Ｖｔｈ；２５℃で測定；Ｖ）
正の誘電率異方性：測定には大塚電子株式会社製のＬＣＤ５１００型輝度計を用いた。光源はハロゲンランプであった。２枚のガラス基板の間隔（セルギャップ）が０．４５／Δｎ（μｍ）であり、ツイスト角が８０度であるノーマリーホワイトモード（normally white mode）のＴＮ素子に試料を入れた。この素子に印加する電圧（３２Ｈｚ、矩形波）は０Ｖから１０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が９０％になったときの電圧で表した。
【０１５７】
（１３ｂ）しきい値電圧（Ｖｔｈ；２５℃で測定；Ｖ）
負の誘電率異方性：測定には大塚電子株式会社製のＬＣＤ５１００型輝度計を用いた。光源はハロゲンランプであった。２枚のガラス基板の間隔（セルギャップ）が４μｍであり、ラビング方向がアンチパラレルであるノーマリーブラックモード（normally black mode）のＶＡ素子に試料を入れ、この素子を紫外線で硬化する接着剤を用いて密閉した。この素子に印加する電圧（６０Ｈｚ、矩形波）は０Ｖから２０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が１０％になったときの電圧で表した。
【０１５８】
（１４ａ）応答時間（τ；２５℃で測定；ｍｓ）
正の誘電率異方性：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が５．０μｍであり、ツイスト角が８０度であるノーマリーホワイトモード（normally white mode）のＴＮ素子に試料を入れた。この素子に矩形波（６０Ｈｚ、５Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。立ち上がり時間（τｒ：rise time；ミリ秒）は、透過率が９０％から１０％に変化するのに要した時間である。立ち下がり時間（τｆ：fall time；ミリ秒）は透過率１０％から９０％に変化するのに要した時間である。応答時間は、このようにして求めた立ち上がり時間と立ち下がり時間との和で表した。
【０１５９】
（１４ｂ）応答時間（τ；２５℃で測定；ｍｓ）
負の誘電率異方性：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が３．２μｍであり、ラビング方向がアンチパラレルであるノーマリーブラックモード（normally black mode）のＰＶＡ素子に試料を入れ、この素子を紫外線で硬化する接着剤を用いて密閉した。この素子にしきい値電圧を若干超える程度の電圧を１分間印加し、次に５．６Ｖの電圧を印加しながら２３．５ｍＷ／ｃｍ２の紫外線を８分間照射した。この素子に矩形波（６０Ｈｚ、１０Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。応答時間は透過率９０％から１０％に変化するのに要した時間（立ち下がり時間；fall time；ミリ秒）で表した。
【０１６０】
［実施例１］
化合物（Ｎｏ．１）の合成
2018138650.tif 000044
【０１６１】
第１工程
窒素雰囲気下、化合物（Ｔ−１）（１０．０ｇ、４０．３ｍｍｏｌ）とテトラブチルアンモニウムブロミド（ＴＢＡＢ）（０．２ｇ、１８．４ｍｍｏｌ）とを濃臭化水素酸（１００ｍｌ）に加え、1時間加熱環流した。反応混合物を２５℃まで戻し、氷水（１００ｍｌ）に注ぎ込んだ。亜鉛粉末を加えた後、濾過を行った。ろ液を濃縮し、化合物（Ｔ−２）（７．７ｇ、４０．３ｍｍｏｌ、１００．０％）を得た。
【０１６２】
第２工程
窒素雰囲気下、メタクリル酸（１５．３ｇ、１７７．２ｍｍｏｌ）、ジシクロヘキシルカルボジイミド（ＤＣＣ）（３６．６ｇ、１７７．２ｍｍｏｌ）、およびＮ，Ｎ−ジメチル−４−アミノピリジン（ＤＭＡＰ）（４．９ｇ、４０．３ｍｍｏｌ）をトルエン（２００ｍｌ）に氷冷下で溶解させた。この溶液に、氷冷下で化合物（Ｔ−２）（７．７ｇ、４０．３ｍｍｏｌ）のトルエン（３０ｍｌ）溶液を滴下し、２５℃で１６時間攪拌した。反応終了後、生じた不溶物を濾過し、ろ液をトルエンで抽出し、合わせた有機層を水、飽和塩化ナトリウム水溶液で順次洗浄し、無水硫酸マグネシウムで乾燥した。この溶液を減圧下で濃縮し、残渣をシリカゲルクロマトグラフィー（容量比、トルエン：酢酸エチル＝１０：１）で精製した。さらにヘプタンと酢酸エチルとの混合溶媒（容量比、９：１）からの再結晶により精製して、化合物（Ｎｏ．１）（１１．８ｇ、２５．５ｍｍｏｌ、６３．２％）を得た。
【０１６３】
１Ｈ−ＮＭＲ（ＣＤＣｌ３；δ  ｐｐｍ）：７．８４（ｄ，２Ｈ），７．４８（ｍ，２Ｈ），６．５０（ｄ，２Ｈ），６．３５（ｄ，２Ｈ），５．８８−５．８７（ｍ，２Ｈ），５．７８−５．７７（ｍ，２Ｈ），２．１３（ｓ，６Ｈ），２．０６（ｓ，６Ｈ）．
【０１６４】
化合物（Ｎｏ．１）の物性は、次の通りであった。融点：１６０．４℃、重合開始温度：１６７℃．
【０１６５】
［実施例２］
化合物（Ｎｏ．５１）の合成
2018138650.tif 000045
【０１６６】
第１工程
窒素雰囲気下、化合物（Ｔ−３）（５．０ｇ、２７．７ｍｍｏｌ）をジオキサン（６０ｍｌ）に溶解させた。そこへ１２Ｍ塩酸（９０ｍｌ）を加えた。２５℃で１時間攪拌した後、反応混合物を水（１００ｍｌ）に注ぎ込んだ。沈殿物を濾過した後、ろ液をジメチルエーテルで抽出した。合わせた有機層を、水、飽和炭酸水素ナトリウム水溶液、飽和塩化ナトリウム水溶液で順次洗浄し、無水硫酸マグネシウムで乾燥した。この溶液を減圧下で濃縮し、残渣をシリカゲルクロマトグラフィー（容量比、ヘプタン：酢酸エチル＝７：３）で精製して、化合物（Ｔ−４）（３．４ｇ、１０．６ｍｍｏｌ、７６．３％）を得た。
【０１６７】
第２工程
窒素雰囲気下、化合物（Ｔ−４）（３．４ｇ、１０．６ｍｍｏｌ）をジクロロメタン（３５ｍｌ）に溶解させた。−６０℃に冷却した後、三臭化ホウ素（１１．９ｇ、４７．７ｍｍｏｌ）を−６０℃から−５０℃の温度範囲で滴下し、さらに１時間攪拌した。反応混合物を２５℃に戻した後、さらに１６時間攪拌した。その後、反応混合物を水（１００ｍｌ）に注ぎ込んだ。酢酸エチルで抽出した後、合わせた有機層を水で洗浄し、無水硫酸マグネシウムで乾燥した。この溶液を減圧下で濃縮し、化合物（Ｔ−５）（２．８ｇ、１０．３ｍｍｏｌ、９７．２％）を得た。
【０１６８】
第３工程
窒素雰囲気下、メタクリル酸（３．９ｇ、４５．３ｍｍｏｌ）、ジシクロヘキシルカルボジイミド（ＤＣＣ）（９．４ｇ、４５．３ｍｍｏｌ）、およびＮ，Ｎ−ジメチル−４−アミノピリジン（ＤＭＡＰ）（１．３ｇ、１０．３ｍｍｏｌ）をトルエン（１００ｍｌ）に氷冷下で溶解させた。この溶液に、氷冷下で化合物（Ｔ−５）（２．８ｇ、１０．３ｍｍｏｌ）のトルエン（２０ｍｌ）溶液を滴下し、２５℃で１６時間攪拌した。反応終了後、生じた不溶物を濾過し、ろ液をトルエンで抽出し、合わせた有機層を水、飽和塩化ナトリウム水溶液で順次洗浄し、無水硫酸マグネシウムで乾燥した。この溶液を減圧下で濃縮し、残渣をシリカゲルクロマトグラフィー（容量比、トルエン：酢酸エチル＝１０：１）で精製した。さらにヘプタンと酢酸エチルとの混合溶媒（容量比、９：１）からの再結晶により精製して、化合物（Ｎｏ．５１）（３．９ｇ、７．３ｍｍｏｌ、７０．６％）を得た。
【０１６９】
１Ｈ−ＮＭＲ（ＣＤＣｌ３；δ  ｐｐｍ）：７．８７（ｄ，１Ｈ），７．８０（ｓ，１Ｈ），７．６５（ｄ，１Ｈ），７．５２−７．４９（ｍ，１Ｈ），７．４６−７．４２（ｍ，１Ｈ），７．３７−７．３５（ｍ，１Ｈ），７．２８−７．２４（ｍ，２Ｈ），６．３２（ｓ，２Ｈ），６．２８（ｓ，１Ｈ），６．０８（ｓ，１Ｈ），５．７５−５．７４（ｍ，２Ｈ），５．７２（ｍ，１Ｈ），５．５９（ｍ，１Ｈ），２．０４（ｓ，３Ｈ），２．０３（ｓ，３Ｈ），２．００（ｓ，３Ｈ），１．８６（ｓ，３Ｈ）．
【０１７０】
化合物（Ｎｏ．５１）の物性は、次の通りであった。常温で液体、重合開始温度：２４８℃．
【０１７１】
［実施例３］
化合物（Ｎｏ．１５１）の合成
2018138650.tif 000046
【０１７２】
第１工程
窒素雰囲気下、化合物（Ｔ−６）（５．０ｇ、３０．８ｍｍｏｌ）、化合物（Ｔ−７）（９．０ｇ、３３．９ｍｍｏｌ）、トリエチルアミン（９．４ｇ、９２．５ｍｍｏｌ）、ヨウ化銅（０．６ｇ、３．１ｍｍｏｌ）、ビストリフェニルホスフィンパラジウムジクロライド（１．１ｇ、１．５ｍｍｏｌ）をＤＭＦ（６０ｍｌ）に溶解させた。反応混合物を８１℃に加熱し、１６時間攪拌した。反応混合物を２５℃に戻した後、水（１００ｍｌ）に注ぎ込んだ。ジクロロメタンで抽出した後、合わせた有機層を、塩化アンモニウム水溶液、水で順次洗浄し、無水硫酸マグネシウムで乾燥した。この溶液を減圧下で濃縮し、残渣をシリカゲルクロマトグラフィー（容量比、シクロヘキサン：酢酸エチル＝５：１）で精製して、化合物（Ｔ−８）（７．６ｇ、２５．５ｍｍｏｌ、８２．６％）を得た。
【０１７３】
第２工程
窒素雰囲気下、化合物（Ｔ−８）（７．６ｇ、２５．５ｍｍｏｌ）をトルエン（４０ｍｌ）、ＩＰＡ（４０ｍｌ）の混合溶媒に溶解させた。さらにＰｄ／Ｃ（０．４０ｇ）を加え、水素雰囲気下、水素を吸収しなくなるまで室温で攪拌した。反応終了後、Ｐｄ／Ｃを除去して、さらに溶媒を留去した。残渣をシリカゲルクロマトグラフィー（容量比、シクロヘキサン：酢酸エチル＝５：１）で精製して、化合物（Ｔ−９）（７．７ｇ、２５．４ｍｍｏｌ、９９．８％）を得た。
【０１７４】
第３工程
窒素雰囲気下、ビストリフルオロアセトキシヨードベンゼン（１３．１ｇ、３０．５ｍｍｏｌ）、三フッ化ホウ素・ジエチルエーテル錯体（８．３ｇ、５８．４ｍｍｏｌ）をジクロロメタン（２００ｍｌ）に溶解させた。−２０℃に冷却した後、化合物（Ｔ−９）（７．７ｇ、２５．４ｍｍｏｌ）のジクロロメタン溶液（５０ｍｌ）を−２０℃から−１５℃の温度範囲で滴下し、さらに４０分攪拌した。反応混合物を２５℃に戻した後、水（２００ｍｌ）に注ぎ込んだ。ジクロロメタンで抽出した後、合わせた有機層を、水で洗浄し、無水硫酸マグネシウムで乾燥した。この溶液を減圧下で濃縮し、残渣をヘプタンと酢酸エチルとの混合溶媒（容量比、９：１）からの再結晶により精製して、化合物（Ｔ−１０）（６．０ｇ、２０．０ｍｍｏｌ、７８．９％）を得た。
【０１７５】
第４工程
窒素雰囲気下、化合物（Ｔ−１０）（６．０ｇ、２０．０ｍｍｏｌ）をジクロロメタン（６０ｍｌ）に溶解させた。−６０℃に冷却した後、三臭化ホウ素（２２．５ｇ、９０．０ｍｍｏｌ）を−６０℃から−５０℃の温度範囲で滴下し、さらに１時間攪拌した。反応混合物を２５℃に戻した後、さらに１６時間攪拌した。その後、反応混合物を水（２００ｍｌ）に注ぎ込んだ。酢酸エチルで抽出した後、合わせた有機層を水で洗浄し、無水硫酸マグネシウムで乾燥した。この溶液を減圧下で濃縮し、化合物（Ｔ−１１）（４．８ｇ、１９．７ｍｍｏｌ、９８．５％）を得た。
【０１７６】
第５工程
窒素雰囲気下、メタクリル酸（７．５ｇ、８６．７ｍｍｏｌ）、ジシクロヘキシルカルボジイミド（ＤＣＣ）（１７．９ｇ、８６．７ｍｍｏｌ）、およびＮ，Ｎ−ジメチル−４−アミノピリジン（ＤＭＡＰ）（２．２ｇ、１９．７ｍｍｏｌ）をトルエン（２００ｍｌ）に氷冷下で溶解させた。この溶液に、氷冷下で化合物（Ｔ−１１）（４．８ｇ、１９．７ｍｍｏｌ）のトルエン（２０ｍｌ）溶液を滴下し、２５℃で１６時間攪拌した。反応終了後、生じた不溶物を濾過し、ろ液をトルエンで抽出し、合わせた有機層を水、飽和塩化ナトリウム水溶液で順次洗浄し、無水硫酸マグネシウムで乾燥した。この溶液を減圧下で濃縮し、残渣をシリカゲルクロマトグラフィー（容量比、トルエン：酢酸エチル＝１０：１）で精製した。さらにヘプタンと酢酸エチルとの混合溶媒（容量比、９：１）からの再結晶により精製して、化合物（Ｎｏ．１５１）（６．５ｇ、１２．５ｍｍｏｌ、６３．７％）を得た。
【０１７７】
１Ｈ−ＮＭＲ（ＣＤＣｌ３；δ  ｐｐｍ）：８．４０（ｓ，２Ｈ），７．８０（ｓ，２Ｈ），７．７１（ｓ，２Ｈ），６．３６（ｄ，４Ｈ），５．７９−５．７７（ｍ，４Ｈ），２．０７−２．０６（ｍ，１２Ｈ）．
【０１７８】
化合物（Ｎｏ．１５１）の物性は、次の通りであった。融点：１３４．１℃、重合開始温度：１４８℃．
〔比較例１〕
【０１７９】
比較のために、比較化合物（Ｒ−１）を合成した。
2018138650.tif 000047
【０１８０】
１Ｈ−ＮＭＲ（ＤＭＳＯ−ｄ；δ  ｐｐｍ）：７．２４（ｄ，４Ｈ），６．９６（ｄ，４Ｈ），６．４１（ｄ，２Ｈ），６．２６（ｄ，２Ｈ），１．９８（ｓ，６Ｈ）．
【０１８１】
化合物（Ｒ−１）の物性は、次の通りであった。融点：１５０℃、重合開始温度：１５２℃．
【０１８２】
［実施例４］
比較実験１−未反応の重合性化合物
下記の液晶組成物Ａに、重合性化合物（Ｎｏ．１）を０．３重量％の割合で添加し、溶解させた。この重合性組成物に７５ｍＷ／ｃｍ２の紫外線を２００秒照射した（１５，０００ｍＪ）。紫外線の照射には、ＨＯＹＡ  ＣＡＮＤＥＯ  ＯＰＴＲＯＮＩＣＳ株式会社製の水銀キセノンランプ、ＥＸＥＣＵＲＥ４０００−Ｄを用いた。得られた液晶複合体に残存する重合性化合物の量をＨＰＬＣにより測定した。紫外線を４００秒照射（３０，０００ｍＪ）した結果もあわせて、表１にまとめた。一方、比較化合物（Ｒ−２）についても未反応物を同様に測定した。結果を表１にまとめた。
【０１８３】
なお、液晶組成物Ａの成分は以下の通りであった。
2018138650.tif 000048
【０１８４】
2018138650.tif 000049
【０１８５】
表１から、液晶複合体に残存する未反応物の量が少なかったのは、化合物（Ｎｏ．１）の場合であることが分かる。したがって、本発明の重合性化合物は、従来の化合物に比べて転化率が大きいと結論される。
【０１８６】
［実施例５］
実施例１に記載された実験操作と「２．合成法」とを参照することによって、以下に示す化合物（Ｎｏ．１）から化合物（Ｎｏ．１９９）を合成することが可能である。
【０１８７】
2018138650.tif 000050
【０１８８】
2018138650.tif 000051
【０１８９】
2018138650.tif 000052
【０１９０】
2018138650.tif 000053
【０１９１】
2018138650.tif 000054
【０１９２】
2018138650.tif 000055
【０１９３】
2018138650.tif 000056
【０１９４】
2018138650.tif 000057
【０１９５】
2018138650.tif 000058
【０１９６】
2018138650.tif 000059
【０１９７】
2018138650.tif 000060
【０１９８】
2018138650.tif 000061
【０１９９】
2018138650.tif 000062
【０２００】
2018138650.tif 000063
【０２０１】
2018138650.tif 000064
【０２０２】
2018138650.tif 000065
【０２０３】
2018138650.tif 000066
【０２０４】
２．重合性組成物の実施例
実施例における化合物は、下記の表２の定義に基づいて記号により表した。表２において、１，４−シクロヘキシレンに関する立体配置はトランスである。実施例において記号の後にあるかっこ内の番号は化合物の番号に対応する。（−）の記号はその他の液晶性化合物を意味する。液晶性化合物の含有量（百分率）は、液晶組成物に基づいた重量百分率（重量％）である。最後に、重合性組成物の物性値をまとめた。物性は、先に記載した方法にしたがって測定し、測定値を（外挿することなく）そのまま記載した。
【０２０５】
2018138650.tif 000067
【０２０６】
［実施例６］
３−ＨＢ−Ｏ２                                        （１３−５）      １０％
５−ＨＢ−ＣＬ                                          （２−２）      １０％
３−ＨＢＢ（Ｆ，Ｆ）−Ｆ                              （３−２４）      １０％
３−ＰｙＢ（Ｆ）−Ｆ                                  （２−１５）      １０％
５−ＰｙＢ（Ｆ）−Ｆ                                  （２−１５）      １０％
３−ＰｙＢＢ−Ｆ                                      （３−８０）      １０％
４−ＰｙＢＢ−Ｆ                                      （３−８０）      １０％
５−ＰｙＢＢ−Ｆ                                      （３−８０）      １０％
５−ＨＢＢ（Ｆ）Ｂ−２                                （１５−５）      １０％
５−ＨＢＢ（Ｆ）Ｂ−３                                （１５−５）      １０％
上記組成物に下記化合物（Nｏ．１）を０．３重量％の割合で添加した。
2018138650.tif 000068
ＮＩ＝１００．８℃；Δｎ＝０．１９２；Δε＝８．２；η＝４１．０ｍＰａ・ｓ．
【０２０７】
［実施例７］
２−ＨＢ−Ｃ                                            （５−１）        ５％
３−ＨＢ−Ｃ                                            （５−１）      １２％
３−ＨＢ−Ｏ２                                        （１３−５）      １５％
２−ＢＴＢ−１                                      （１３−１０）        ３％
３−ＨＨＢ−Ｆ                                          （３−１）        ４％
３−ＨＨＢ−１                                        （１４−１）        ８％
３−ＨＨＢ−Ｏ１                                      （１４−１）        ５％
３−ＨＨＢ−３                                        （１４−１）      １４％
３−ＨＨＥＢ−Ｆ                                      （３−１０）        ４％
５−ＨＨＥＢ−Ｆ                                      （３−１０）        ４％
２−ＨＨＢ（Ｆ）−Ｆ                                    （３−２）        ７％
３−ＨＨＢ（Ｆ）−Ｆ                                    （３−２）        ７％
５−ＨＨＢ（Ｆ）−Ｆ                                    （３−２）        ７％
３−ＨＨＢ（Ｆ，Ｆ）−Ｆ                                （３−３）        ５％
上記組成物に下記化合物（Nｏ．５１）を０．２５重量％の割合で添加した。
2018138650.tif 000069
ＮＩ＝１００．５℃；Δｎ＝０．１００；Δε＝４．６；η＝１７．９ｍＰａ・ｓ．
【０２０８】
［実施例８］
３−ＨＨＢ（Ｆ，Ｆ）−Ｆ                                （３−３）        ９％
３−Ｈ２ＨＢ（Ｆ，Ｆ）−Ｆ                            （３−１５）        ８％
４−Ｈ２ＨＢ（Ｆ，Ｆ）−Ｆ                            （３−１５）        ８％
５−Ｈ２ＨＢ（Ｆ，Ｆ）−Ｆ                            （３−１５）        ８％
３−ＨＢＢ（Ｆ，Ｆ）−Ｆ                              （３−２４）      ２１％
５−ＨＢＢ（Ｆ，Ｆ）−Ｆ                              （３−２４）      ２０％
３−Ｈ２ＢＢ（Ｆ，Ｆ）−Ｆ                            （３−２７）      １０％
５−ＨＨＢＢ（Ｆ，Ｆ）−Ｆ                              （４−６）        ３％
５−ＨＨＥＢＢ−Ｆ                                    （４−１７）        ２％
３−ＨＨ２ＢＢ（Ｆ，Ｆ）−Ｆ                          （４−１５）        ３％
１Ｏ１−ＨＢＢＨ−４                                  （１５−１）        ４％
１Ｏ１−ＨＢＢＨ−５                                  （１５−１）        ４％
上記組成物に下記化合物（Nｏ．１５１）を０．１重量％の割合で添加した。
2018138650.tif 000070
ＮＩ＝９７．８℃；Δｎ＝０．１１６；Δε＝９．０；η＝３５．０ｍＰａ・ｓ．
【０２０９】
［実施例９］
５−ＨＢ−ＣＬ                                          （２−２）      １１％
３−ＨＨ−４                                          （１３−１）        ８％
３−ＨＨＢ−１                                        （１４−１）        ５％
３−ＨＨＢ（Ｆ，Ｆ）−Ｆ                                （３−３）        ８％
３−ＨＢＢ（Ｆ，Ｆ）−Ｆ                              （３−２４）      ２０％
５−ＨＢＢ（Ｆ，Ｆ）−Ｆ                              （３−２４）      １５％
３−ＨＨＥＢ（Ｆ，Ｆ）−Ｆ                            （３−１２）      １０％
４−ＨＨＥＢ（Ｆ，Ｆ）−Ｆ                            （３−１２）        ３％
５−ＨＨＥＢ（Ｆ，Ｆ）−Ｆ                            （３−１２）        ３％
２−ＨＢＥＢ（Ｆ，Ｆ）−Ｆ                            （３−３９）        ３％
３−ＨＢＥＢ（Ｆ，Ｆ）−Ｆ                            （３−３９）        ５％
５−ＨＢＥＢ（Ｆ，Ｆ）−Ｆ                            （３−３９）        ３％
３−ＨＨＢＢ（Ｆ，Ｆ）−Ｆ                              （４−６）        ６％
上記組成物に下記化合物（Nｏ．１０２）を０．３重量％の割合で添加した。
2018138650.tif 000071
ＮＩ＝８０．２℃；Δｎ＝０．１０３；Δε＝８．７；η＝２２．４ｍＰａ・ｓ．
【０２１０】
［実施例１０］
５−ＨＢ−ＣＬ                                          （２−２）        ３％
７−ＨＢ（Ｆ）−Ｆ                                      （２−３）        ７％
３−ＨＨ−４                                          （１３−１）        ９％
３−ＨＨ−ＥＭｅ                                      （１３−２）      ２３％
３−ＨＨＥＢ−Ｆ                                      （３−１０）        ８％
５−ＨＨＥＢ−Ｆ                                      （３−１０）        ８％
３−ＨＨＥＢ（Ｆ，Ｆ）−Ｆ                            （３−１２）      １０％
４−ＨＨＥＢ（Ｆ，Ｆ）−Ｆ                            （３−１２）        ５％
４−ＨＧＢ（Ｆ，Ｆ）−Ｆ                            （３−１０３）        ５％
５−ＨＧＢ（Ｆ，Ｆ）−Ｆ                            （３−１０３）        ６％
２−Ｈ２ＧＢ（Ｆ，Ｆ）−Ｆ                          （３−１０６）        ４％
３−Ｈ２ＧＢ（Ｆ，Ｆ）−Ｆ                          （３−１０６）        ５％
５−ＧＨＢ（Ｆ，Ｆ）−Ｆ                            （３−１０９）        ７％
上記組成物に下記化合物（Nｏ．１）を０．２重量％の割合で添加した。
2018138650.tif 000072
ＮＩ＝７９．４℃；Δｎ＝０．０６４；Δε＝５．７；η＝１９．９ｍＰａ・ｓ．
【０２１１】
［実施例１１］
３−ＨＢ−Ｏ１                                        （１３−５）      １５％
３−ＨＨ−４                                          （１３−１）        ５％
３−ＨＢ（２Ｆ，３Ｆ）−Ｏ２                            （６−１）      １２％
５−ＨＢ（２Ｆ，３Ｆ）−Ｏ２                            （６−１）      １２％
２−ＨＨＢ（２Ｆ，３Ｆ）−１                            （７−１）      １２％
３−ＨＨＢ（２Ｆ，３Ｆ）−１                            （７−１）      １２％
３−ＨＨＢ（２Ｆ，３Ｆ）−Ｏ２                          （７−１）      １３％
５−ＨＨＢ（２Ｆ，３Ｆ）−Ｏ２                          （７−１）      １３％
３−ＨＨＢ−１                                        （１４−１）        ６％
上記組成物に下記化合物（Nｏ．５１）を０．４重量％の割合で添加した。
2018138650.tif 000073
ＮＩ＝８６．５℃；Δｎ＝０．０９０；Δε＝−３．４；η＝３５．３ｍＰａ・ｓ．
【０２１２】
［実施例１２］
３−ＨＨ−４                                          （１３−１）        ８％
３−Ｈ２Ｂ（２Ｆ，３Ｆ）−Ｏ２                          （６−４）      ２２％
５−Ｈ２Ｂ（２Ｆ，３Ｆ）−Ｏ２                          （６−４）      ２２％
２−ＨＨＢ（２Ｆ，３ＣＬ）−Ｏ２                      （７−１２）        ２％
３−ＨＨＢ（２Ｆ，３ＣＬ）−Ｏ２                      （７−１２）        ３％
４−ＨＨＢ（２Ｆ，３ＣＬ）−Ｏ２                      （７−１２）        ２％
５−ＨＨＢ（２Ｆ，３ＣＬ）−Ｏ２                      （７−１２）        ２％
３−ＨＢＢ（２Ｆ，３Ｆ）−Ｏ２                          （７−７）        ９％
５−ＨＢＢ（２Ｆ，３Ｆ）−Ｏ２                          （７−７）        ９％
Ｖ−ＨＨＢ−１                                        （１４−１）        ６％
３−ＨＨＢ−３                                        （１４−１）        ６％
３−ＨＨＥＢＨ−３                                    （１５−６）        ３％
３−ＨＨＥＢＨ−４                                    （１５−６）        ３％
３−ＨＨＥＢＨ−５                                    （１５−６）        ３％
上記組成物に下記化合物（Nｏ．１５１）を０．３５重量％の割合で添加した。
2018138650.tif 000074
ＮＩ＝９１．５℃；Δｎ＝０．１００；Δε＝−４．１；η＝２９．２ｍＰａ・ｓ．
【０２１３】
［実施例１３］
２−ＨＨ−５                                          （１３−１）        ３％
３−ＨＨ−４                                          （１３−１）      １５％
３−ＨＨ−５                                          （１３−１）        ４％
３−ＨＢ−Ｏ２                                        （１３−５）      １２％
３−Ｈ２Ｂ（２Ｆ，３Ｆ）−Ｏ２                          （６−４）      １５％
５−Ｈ２Ｂ（２Ｆ，３Ｆ）−Ｏ２                          （６−４）      １５％
３−ＨＨＢ（２Ｆ，３ＣＬ）−Ｏ２                      （７−１２）        ５％
２−ＨＢＢ（２Ｆ，３Ｆ）−Ｏ２                          （７−７）        ３％
３−ＨＢＢ（２Ｆ，３Ｆ）−Ｏ２                          （７−７）        ９％
５−ＨＢＢ（２Ｆ，３Ｆ）−Ｏ２                          （７−７）        ９％
３−ＨＨＢ−１                                        （１４−１）        ３％
３−ＨＨＢ−３                                        （１４−１）        ４％
３−ＨＨＢ−Ｏ１                                      （１４−１）        ３％
上記組成物に下記化合物（Nｏ．１０２）を０．１５重量％の割合で添加した。
2018138650.tif 000075
ＮＩ＝７５．７℃；Δｎ＝０．０９３；Δε＝−４．１；η＝１９．２ｍＰａ・ｓ．
【０２１４】
［実施例１４］
２−ＨＨ−３                                          （１３−１）      ２１％
３−ＨＨ−４                                          （１３−１）        ９％
１−ＢＢ−３                                          （１３−８）        ９％
３−ＨＢ−Ｏ２                                        （１３−５）        ２％
３−ＢＢ（２Ｆ，３Ｆ）−Ｏ２                            （６−３）        ９％
５−ＢＢ（２Ｆ，３Ｆ）−Ｏ２                            （６−３）        ６％
２−ＨＨ１ＯＢ（２Ｆ，３Ｆ）−Ｏ２                      （７−５）      １３％
３−ＨＨ１ＯＢ（２Ｆ，３Ｆ）−Ｏ２                      （７−５）      ２１％
３−ＨＨＢ−１                                        （１４−１）        ５％
３−ＨＨＢ−Ｏ１                                      （１４−１）        ３％
５−Ｂ（Ｆ）ＢＢ−２                                  （１４−６）        ２％
上記組成物に下記化合物（Nｏ．１）を０．２５重量％の割合で添加した。
2018138650.tif 000076
ＮＩ＝７４．３℃；Δｎ＝０．０９７；Δε＝−３．２；η＝１５．３ｍＰａ・ｓ．
【０２１５】
［実施例１５］
２−ＨＨ−３                                          （１３−１）      １６％
７−ＨＢ−１                                          （１３−５）      １０％
５−ＨＢ−Ｏ２                                        （１３−５）        ８％
３−ＨＢ（２Ｆ，３Ｆ）−Ｏ２                            （６−１）      １２％
５−ＨＢ（２Ｆ，３Ｆ）−Ｏ２                            （６−１）      １６％
３−ＨＨＢ（２Ｆ，３ＣＬ）−Ｏ２                      （７−１２）        ３％
４−ＨＨＢ（２Ｆ，３ＣＬ）−Ｏ２                      （７−１２）        ３％
５−ＨＨＢ（２Ｆ，３ＣＬ）−Ｏ２                      （７−１２）        ２％
３−ＨＨ１ＯＣｒｏ（７Ｆ，８Ｆ）−５                    （９−３）        ５％
５−ＨＢＢ（Ｆ）Ｂ−２                                （１５−５）      １０％
５−ＨＢＢ（Ｆ）Ｂ−３                                （１５−５）      １０％
３−ＨＤｈＢ（２Ｆ，３Ｆ）−Ｏ２                        （７−３）        ５％
上記組成物に下記化合物（Nｏ．５１）を０．３重量％の割合で添加した。
2018138650.tif 000077
ＮＩ＝８２．０℃；Δｎ＝０．１０６；Δε＝−２．６；η＝２４．８ｍＰａ・ｓ．
【０２１６】
［実施例１６］
１−ＢＢ−３                                          （１３−８）      １０％
３−ＨＨ−Ｖ                                          （１３−１）      ２９％
３−ＢＢ（２Ｆ，３Ｆ）−Ｏ２                            （６−３）      １３％
２−ＨＨ１ＯＢ（２Ｆ，３Ｆ）−Ｏ２                      （７−５）      ２０％
３−ＨＨ１ＯＢ（２Ｆ，３Ｆ）−Ｏ２                      （７−５）      １４％
３−ＨＨＢ−１                                        （１４−１）        ８％
５−Ｂ（Ｆ）ＢＢ−２                                  （１４−８）        ６％
上記組成物に下記化合物（Nｏ．１５１）を０．３重量％の割合で添加した。
2018138650.tif 000078
ＮＩ＝７４．５℃；Δｎ＝０．１０６；Δε＝−３．０；η＝１４．７ｍＰａ・ｓ．
【０２１７】
［実施例１７］
１Ｖ２−ＢＥＢ（Ｆ，Ｆ）−Ｃ                          （５−１３）        ８％
３−ＨＢ−Ｃ                                            （５−１）      １６％
２−ＢＴＢ−１                                      （１３−１０）      １０％
５−ＨＨ−ＶＦＦ                                      （１３−１）      ３０％
３−ＨＨＢ−１                                        （１４−１）        ４％
ＶＦＦ−ＨＨＢ−１                                    （１４−１）        ８％
ＶＦＦ２−ＨＨＢ−１                                  （１４−１）      １１％
３−Ｈ２ＢＴＢ−２                                  （１４−１７）        ５％
３−Ｈ２ＢＴＢ−３                                  （１４−１７）        ４％
３−Ｈ２ＢＴＢ−４                                  （１４−１７）        ４％
上記組成物に下記化合物（Nｏ．１）および（Nｏ．１０２）をそれぞれ０．２重量％の割合で添加した。
2018138650.tif 000079
2018138650.tif 000080
ＮＩ＝８０．６℃；Δｎ＝０．１３１；Δε＝７．７；η＝１２．４ｍＰａ・ｓ．
【０２１８】
［実施例１８］
５−ＨＢ（Ｆ）Ｂ（Ｆ，Ｆ）ＸＢ（Ｆ，Ｆ）−Ｆ          （４−４１）        ５％
３−ＢＢ（Ｆ）Ｂ（Ｆ，Ｆ）ＸＢ（Ｆ，Ｆ）−Ｆ          （４−４７）        ３％
４−ＢＢ（Ｆ）Ｂ（Ｆ，Ｆ）ＸＢ（Ｆ，Ｆ）−Ｆ          （４−４７）        ７％
５−ＢＢ（Ｆ）Ｂ（Ｆ，Ｆ）ＸＢ（Ｆ，Ｆ）−Ｆ          （４−４７）        ３％
３−ＨＨ−Ｖ                                          （１３−１）      ４１％
３−ＨＨ−Ｖ１                                        （１３−１）        ７％
３−ＨＨＥＨ−５                                    （１４−１３）        ３％
３−ＨＨＢ−１                                        （１４−１）        ４％
Ｖ−ＨＨＢ−１                                        （１４−１）        ５％
Ｖ２−ＢＢ（Ｆ）Ｂ−１                                （１４−６）        ５％
１Ｖ２−ＢＢ−Ｆ                                        （２−１）        ３％
３−ＢＢ（Ｆ，Ｆ）ＸＢ（Ｆ，Ｆ）−Ｆ                  （３−９７）      １１％
３−ＨＨＢＢ（Ｆ，Ｆ）−Ｆ                              （４−６）        ３％
上記組成物に下記化合物（Nｏ．５１）を０．３重量％の割合で添加した。
2018138650.tif 000081
ＮＩ＝８１．９℃；Δｎ＝０．１０５；Δε＝６．３；η＝１２．０ｍＰａ・ｓ．
【０２１９】
［実施例１９］
３−ＧＢ（Ｆ）Ｂ（Ｆ，Ｆ）ＸＢ（Ｆ，Ｆ）−Ｆ          （４−５７）        ５％
３−ＢＢ（Ｆ）Ｂ（Ｆ，Ｆ）ＸＢ（Ｆ，Ｆ）−Ｆ          （４−４７）        ３％
４−ＢＢ（Ｆ）Ｂ（Ｆ，Ｆ）ＸＢ（Ｆ，Ｆ）−Ｆ          （４−４７）        ７％
５−ＢＢ（Ｆ）Ｂ（Ｆ，Ｆ）ＸＢ（Ｆ，Ｆ）−Ｆ          （４−４７）        ３％
３−ＨＨ−Ｖ                                          （１３−１）      ４１％
３−ＨＨ−Ｖ１                                        （１３−１）        ７％
３−ＨＨＥＨ−５                                    （１４−１３）        ３％
３−ＨＨＢ−１                                        （１４−１）        ４％
Ｖ−ＨＨＢ−１                                        （１４−１）        ５％
Ｖ２−ＢＢ（Ｆ）Ｂ−１                                （１４−６）        ５％
１Ｖ２−ＢＢ−Ｆ                                        （２−１）        ３％
３−ＢＢ（Ｆ，Ｆ）ＸＢ（Ｆ，Ｆ）−Ｆ                  （３−９７）        ６％
３−ＧＢ（Ｆ，Ｆ）ＸＢ（Ｆ，Ｆ）−Ｆ                （３−１１３）        ５％
３−ＨＨＢＢ（Ｆ，Ｆ）−Ｆ                              （４−６）        ３％
上記組成物に下記化合物（Nｏ．１５１）を０．３重量％の割合で添加した。
2018138650.tif 000082
ＮＩ＝８１．３℃；Δｎ＝０．１０３；Δε＝７．４；η＝１２．８ｍＰａ・ｓ．
【産業上の利用可能性】
【０２２０】
化合物（１）と液晶組成物とを含む重合性組成物を重合させることによって、ＰＳＡなどのモードを有する液晶表示素子を作製することができる。この重合性化合物は、光学異方性体の原料としても用いることができる。
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
式（１−１）から（１−１３）のいずれか１つで表される化合物。
2018138650.tif 000096
2018138650.tif 000097
式（１−１）から（１−１３）において、
Ｐ３、Ｐ４、Ｐ５、およびＰ６はすべて同一に、式（Ｐ−１）で表される基であり、式（Ｐ−１）において、Ｍは、水素、フッ素、−ＣＨ３、または−ＣＦ３であり；
2018138650.tif 000098
Ｓ３、Ｓ４、Ｓ５、およびＳ６は独立して、単結合または炭素数１から６のアルキレンであり、このアルキレンにおいて、少なくとも１つの−ＣＨ２−は、−Ｏ−、−ＣＯＯ−または−ＯＣＯ−、で置き換えられてもよく、少なくとも１つの−ＣＨ２−ＣＨ２−は、−ＣＨ＝ＣＨ−または−Ｃ≡Ｃ−で置き換えられてもよく、少なくとも１つの水素は、フッ素または塩素で置き換えられてもよく；
Ｚ５およびＺ６は独立して、単結合、−ＣＯ−、−ＣＯＯ−、−ＯＣＯ−、−ＣＨ＝ＣＨ−、−Ｃ≡Ｃ−、−ＣＨ＝ＣＨ−ＣＯＯ−、−ＯＣＯ−ＣＨ＝ＣＨ−、−ＯＣＯ−Ｃ（ＣＨ３）＝ＣＨ−、−ＣＯ−ＣＨ＝ＣＨ−、−ＣＨ＝ＣＨ−ＣＯ−、−ＣＨ＝ＣＨ−ＣＨ２Ｏ−、−ＯＣＨ２−ＣＨ＝ＣＨ−、−ＣＨ＝ＣＨ−ＯＣＨ２−、または−ＣＨ２Ｏ−ＣＨ＝ＣＨ−である。
【請求項２】
式（１−１）から（１−１３）において、Ｐ３、Ｐ４、Ｐ５、およびＰ６のすべてが、−ＯＣＯ−ＨＣ＝ＣＨ２または−ＯＣＯ−（ＣＨ３）Ｃ＝ＣＨ２であり；Ｓ３、Ｓ４、Ｓ５、およびＳ６が、単結合であり；Ｚ５およびＺ６が単結合である、請求項１に記載の化合物。
【請求項３】
式（１−３−１）で表される、請求項１に記載の化合物。
2018138650.tif 000099

式（１−３−１）において、Ｍ１からＭ４はすべて同一に、水素、フッ素、−ＣＨ３、または−ＣＦ３である。
【請求項４】
請求項１から３のいずれか１項に記載の化合物から得られる重合体。
【請求項５】
請求項４に記載の重合体の群から選択される少なくとも１つを含有する液晶組成物。
【請求項６】
式（２）から（４）で表される化合物の群から選択される少なくとも１つの化合物をさらに含有する、請求項５に記載の液晶組成物。
2018138650.tif 000100
式（２）から（４）において、
Ｒ１１は炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ２−は−Ｏ−で置き換えられてもよく；
Ｘ１１は、フッ素、塩素、−ＯＣＦ3、−ＯＣＨＦ２、−ＣＦ３、−ＣＨＦ２、−ＣＨ２Ｆ、−ＯＣＦ２ＣＨＦ２、または−ＯＣＦ２ＣＨＦＣＦ３であり；
環Ｂ１、環Ｂ２および環Ｂ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１１、Ｚ１２およびＺ１３は独立して、単結合、−ＣＨ２ＣＨ２−、−ＣＨ＝ＣＨ−、−Ｃ≡Ｃ−、−ＣＯＯ−、−ＣＦ２Ｏ−、−ＯＣＦ２−、−ＣＨ２Ｏ−、または−（ＣＨ２）４−であり；
Ｌ１１およびＬ１２は独立して、水素またはフッ素である。
【請求項７】
式（５）で表される化合物の群から選択される少なくとも１つの化合物をさらに含有する、請求項５または６に記載の液晶組成物。
2018138650.tif 000101
式（５）において、
Ｒ１２は炭素数１から１０のアルキルまたは炭素数２から１０のアルケニルであり、このアルキルおよびアルケニルにおいて、少なくとも１つの水素はフッ素で置き換えられてもよく、少なくとも１つの−ＣＨ2−は−Ｏ−で置き換えられてもよく；
Ｘ１２は−Ｃ≡Ｎまたは−Ｃ≡Ｃ−Ｃ≡Ｎであり；
環Ｃ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１４は、単結合、−ＣＨ２ＣＨ２−、−Ｃ≡Ｃ−、−ＣＯＯ−、−ＣＦ２Ｏ−、−ＯＣＦ２−、または−ＣＨ２Ｏ−であり；
Ｌ１３およびＬ１４は独立して水素またはフッ素であり；
ｉは、１、２、３または４である。
【請求項８】
式（６）から（１２）で表される化合物の群から選択される少なくとも１つの化合物をさらに含有する、請求項５から７のいずれか１項に記載の液晶組成物。
2018138650.tif 000102
式（６）から（１２）において、
Ｒ１３およびＲ１４は独立して、炭素数１から１０のアルキルまたは炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｒ１５は、水素、フッ素、炭素数１から１０のアルキル、または炭素数２から１０のアルケニルであり、このアルキルおよびアルケニルにおいて、少なくとも１つの−ＣＨ2−は−Ｏ−で置き換えられてもよく、少なくとも１つの水素はフッ素で置き換えられてもよく；
Ｓ１１は水素またはメチルであり；
Ｘは、−ＣＦ２−、−Ｏ−、または−ＣＨＦ−であり；
環Ｄ１、環Ｄ２、環Ｄ３および環Ｄ４は独立して、１，４−シクロヘキシレン、１，４−シクロヘキセニレン、少なくとも１つの水素がフッ素で置き換えられてもよい１，４−フェニレン、テトラヒドロピラン−２，５−ジイル、またはデカヒドロナフタレン−２，６−ジイルであり；
環Ｄ５および環Ｄ６は独立して、１，４−シクロヘキシレン、１，４−シクロヘキセニレン、１，４−フェニレン，テトラヒドロピラン−２，５−ジイル、またはデカヒドロナフタレン−２，６−ジイルであり；
Ｚ１５、Ｚ１６、Ｚ１７、およびＺ１８は独立して、単結合、−ＣＨ２ＣＨ２−、−ＣＯＯ−、−ＣＨ２Ｏ−、−ＯＣＦ２−、または−ＯＣＦ２ＣＨ２ＣＨ２−であり；
Ｌ１５およびＬ１６は独立して、フッ素または塩素であり；
ｊ、ｋ、ｍ、ｎ、ｐ、ｑ、ｒ、およびｓは独立して、０または１であり、ｋ、ｍ、ｎおよびｐの和は、１または２であり、ｑ、ｒ、およびｓの和は、０、１、２または３であり、ｔは、１、２または３である。
【請求項９】
式（１３）から（１５）で表される化合物の群から選択される少なくとも１つの化合物をさらに含有する、請求項５から８のいずれか１項に記載の液晶組成物。
2018138650.tif 000103
式（１３）から（１５）において、
Ｒ１６およびＲ１７は独立して、炭素数１から１０のアルキルまたは炭素数２から１０のアルケニルであり、このアルキルまたはアルケニルにおいて、少なくとも１つの−ＣＨ2−は−Ｏ−で置き換えられてもよく、少なくとも１つの水素はフッ素で置き換えられてもよく；
環Ｅ１、環Ｅ２、環Ｅ３、および環Ｅ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１９、Ｚ２０およびＺ２１は独立して、単結合、−ＣＨ２ＣＨ２−、−ＣＨ＝ＣＨ−、−Ｃ≡Ｃ−、または−ＣＯＯ−である。
【請求項１０】
重合性化合物、光学活性化合物、酸化防止剤、紫外線吸収剤、光安定剤、熱安定剤、消泡剤、重合開始剤、および重合禁止剤の少なくとも１つをさらに含有する、請求項５から９のいずれか１項に記載の液晶組成物。
【請求項１１】
請求項５から１０のいずれか１項に記載の液晶組成物を含有する液晶表示素子。